(57)【要約】  本開示は、少なくとも部分的にポリエチレンホモポリマー組成物で作製されたボトル・クロージャ・アセンブリについて説明する。ボトル・クロージャ・アセンブリは、キャップ部分、細長いテザー部分および保持手段部分を備える。保持手段部分は、ボトルネックまたはボトルの上部と係合する。細長いテザー部分は、キャップ部分の少なくとも１つの点と保持手段部分の少なくとも１つの点とを接続して、ボトルからキャップ部分が紛失するのを防止する。
2021508303.tif 000002
【特許請求の範囲】
【請求項１】
ボトル・クロージャ・アセンブリであって、
キャップ部分と、テザー部分と、保持手段部分とを備え、前記キャップ部分は、ボトル開口部を可逆的に係合およびカバーするように成形され、前記保持手段部分は、ボトルネックまたはボトルの上部に不可逆的に係合するように成形され、前記テザー部分は、前記キャップ部分の少なくとも１つの点と前記保持手段部分の少なくとも１つの点とを接続し、前記キャップ部分、任意で前記テザー部分、および任意で前記保持手段部分は、
（Ｉ）０．９５０〜０．９７５ｇ／ｃｍ３の密度を有する９５〜５重量％の第１のエチレンホモポリマーと、
（ＩＩ）０．９５０〜０．９７５ｇ／ｃｍ３の密度を有する５〜９５重量％の第２のエチレンホモポリマーとを含むポリエチレンホモポリマー組成物から作製され、前記第２のエチレンホモポリマーのメルトインデックスＩ２の前記第１のエチレンホモポリマーのメルトインデックスＩ２に対する比は少なくとも１０である、ボトル・クロージャ・アセンブリ。
【請求項２】
ボトル・クロージャ・アセンブリであって、
キャップ部分と、細長いテザー部分と、保持手段部分とを備え、前記キャップ部分は、ボトル開口部を可逆的に係合およびカバーするように成形され、前記保持手段部分は、ボトルネックまたはボトルの上部に不可逆的に係合するように成形され、前記細長いテザー部分は、前記キャップ部分の少なくとも１つの点と前記保持手段部分の少なくとも１つの点とを接続するように成形され、前記キャップ部分、任意で前記細長いテザー部分、および任意で前記保持手段部分は、
（Ｉ）０．９５０〜０．９７５ｇ／ｃｍ３の密度を有する９５〜５重量％の第１のエチレンホモポリマーと、
（ＩＩ）０．９５０〜０．９７５ｇ／ｃｍ３の密度を有する５〜９５重量％の第２のエチレンホモポリマーとを含むポリエチレンホモポリマー組成物から作製され、前記第２のエチレンホモポリマーのメルトインデックスＩ２の前記第１のエチレンホモポリマーのメルトインデックスＩ２に対する比は少なくとも１０である、ボトル・クロージャ・アセンブリ。
【請求項３】
ボトル・クロージャ・アセンブリであって、
一体成形されたキャップ部分と、テザー部分と、保持手段部分とを備え、前記キャップ部分は、ボトル開口部を可逆的に係合およびカバーするように成形され、前記保持手段部分は、ボトルネックまたはボトルの上部に不可逆的に係合するように成形され、前記テザー部分は、前記キャップ部分の少なくとも１つの点と前記保持手段部分の少なくとも１つの点とを接続するように成形され、前記一体成形されたキャップ部分、テザー部分、および保持手段部分は、
（Ｉ）０．９５０〜０．９７５ｇ／ｃｍ３の密度を有する９５〜５重量％の第１のエチレンホモポリマーと、
（ＩＩ）０．９５０〜０．９７５ｇ／ｃｍ３の密度を有する５〜９５重量％の第２のエチレンホモポリマーとを含むポリエチレンホモポリマー組成物から作製され、前記第２のエチレンホモポリマーのメルトインデックスＩ２の前記第１のエチレンホモポリマーのメルトインデックスＩ２に対する比は少なくとも１０である、ボトル・クロージャ・アセンブリ。
【請求項４】
ボトル・クロージャ・アセンブリであって、
一体成形されたキャップ部分と、細長いテザー部分と、保持手段部分とを備え、前記キャップ部分は、ボトル開口部を可逆的に係合およびカバーするように成形され、前記保持手段部分は、ボトルネックまたはボトルの上部に不可逆的に係合するように成形され、前記細長いテザー部分は、前記キャップ部分の少なくとも１つの点と前記保持手段部分の少なくとも１つの点とを接続するように成形され、前記一体成形されたキャップ部分、細長いテザー部分、および保持手段部分は、
（Ｉ）０．９５０〜０．９７５ｇ／ｃｍ３の密度を有する９５〜５重量％の第１のエチレンホモポリマーと、
（ＩＩ）０．９５０〜０．９７５ｇ／ｃｍ３の密度を有する５〜９５重量％の第２のエチレンホモポリマーとを含むポリエチレンホモポリマー組成物から作製され、前記第２のエチレンホモポリマーのメルトインデックスＩ２の前記第１のエチレンホモポリマーのメルトインデックスＩ２に対する比は少なくとも１０である、ボトル・クロージャ・アセンブリ。
【請求項５】
ボトル・クロージャ・アセンブリであって、
一体成形されたキャップ部分と、細長いテザー部分と、保持カラー部分とを備え、前記キャップ部分は、ボトル開口部を可逆的に係合およびカバーするように成形され、保持カラー部分は、ボトルネックまたはボトルの上部に不可逆的に係合するように成形され、前記細長いテザー部分は、前記キャップ部分の少なくとも１つの点と前記保持カラー部分の少なくとも１つの点とを接続するように成形され、前記一体成形されたキャップ部分、細長いテザー部分、および保持カラー部分は、
（Ｉ）０．９５０〜０．９７５ｇ／ｃｍ３の密度を有する９５〜５重量％の第１のエチレンホモポリマーと、
（ＩＩ）０．９５０〜０．９７５ｇ／ｃｍ３の密度を有する５〜９５重量％の第２のエチレンホモポリマーとを含むポリエチレンホモポリマー組成物から作製され、前記第２のエチレンホモポリマーのメルトインデックスＩ２の前記第１のエチレンホモポリマーのメルトインデックスＩ２に対する比は少なくとも１０である、ボトル・クロージャ・アセンブリ。
【請求項６】
ボトル・クロージャ・アセンブリであって、
クロージャ部分と、
細長いテザー部分と、
保持カラー部分とを備え、
前記クロージャ部分は、ボトル開口部を可逆的に係合およびカバーするように成形され、前記細長いテザー部分は、上縁部の一部に沿ってクロージャ部分の下降する環状縁部と壊れやすく接続され、かつ下縁部の一部に沿って保持カラー部分の上側環状縁部と壊れやすく接続されるテザーストリップを備え、前記テザーストリップは、一端で前記クロージャ部分の少なくとも１つの点と一体に形成されて接続され、他端で前記保持カラー部分の少なくとも１つの点で一体に形成されて接続され、前記壊れやすい部分は、前記クロージャ部分がボトル開口部から取り外されたときに破壊可能であるが、前記クロージャ部分は、テザーストリップを介して前記保持カラーと接続されたままであり、前記キャップ部分、前記細長いテザー部分、および前記保持カラー部分は、
（Ｉ）０．９５０〜０．９７５ｇ／ｃｍ３の密度を有する９５〜５重量％の第１のエチレンホモポリマーと、
（ＩＩ）０．９５０〜０．９７５ｇ／ｃｍ３の密度を有する５〜９５重量％の第２のエチレンホモポリマーとを含むポリエチレンホモポリマー組成物から一体成形され、前記第２のエチレンホモポリマーのメルトインデックスＩ２の前記第１のエチレンホモポリマーのメルトインデックスＩ２に対する比は少なくとも１０である、ボトル・クロージャ・アセンブリ。
【請求項７】
前記ポリエチレンホモポリマー組成物は、
（Ｉ）０．９５５〜０．９６５ｇ／ｃｍ３の密度を有する９５〜５重量％の第１のエチレンホモポリマーと、
（ＩＩ）０．９５０〜０．９７５ｇ／ｃｍ３の密度を有する５〜９５重量％の第２のエチレンホモポリマーとを含み、前記第２のエチレンホモポリマーのメルトインデックスＩ２の前記第１のエチレンホモポリマーのメルトインデックスＩ２に対する比は少なくとも１０であり、前記ポリエチレン組成物は、０．５〜１０ｇ／１０分のメルトインデックスＩ２、および０．９５０〜０．９７５ｇ／ｃｍ３の密度を有する、請求項１に記載のボトル・クロージャ・アセンブリ。
【発明の詳細な説明】
【技術分野】
【０００１】
本開示は、少なくとも部分的にポリエチレンホモポリマー組成物で作製されるボトル・クロージャ・アセンブリに関する。ボトル・クロージャ・アセンブリは、キャップ部分、テザー部分および保持手段部分を備える。
【背景技術】
【０００２】
ポリエチレン組成物を使用する単純な一体型クロージャの製造は、当業者によく知られている。
【０００３】
キャップ部分がボトル開口部から取り外された後、キャップ部分をボトルに固定する統合されたテザー手段を組み込んだボトル・クロージャ・システムおよび設計もよく知られている。このような設計には、通常、単純な一体型クロージャ設計と比較して、選択されたプラスチック材料のより複雑でより長い流路を示す成形プロセスが含まれる。したがって、成形用途で優れた性能を示す熱可塑性材料を使用してテザー付きクロージャシステム、特に、金型内で長くて曲がりくねった流路を含むものを作製することは有益である。テザリング部分は、ボトル開口部から取り外された後にキャップ部分の紛失を防ぐのに十分に強く、かつテザリング部分を適切なクロージャシステム設計に形成したり、または曲げたりできるのに十分に柔軟である必要があるため、十分な応力割れ耐性と柔軟性を有する材料を使用してテザー付きクロージャシステムを作製することも有益である。
【発明の概要】
【０００４】
本開示は、キャップ部分、テザー部分および保持手段部分を備えるボトル・クロージャ・アセンブリに関し、ボトル・クロージャ・アセンブリは、少なくとも部分的にポリエチレンホモポリマー組成物から作製される。
【０００５】
本開示の一実施形態は、キャップ部分、テザー部分および保持手段部分を備えるボトル・クロージャ・アセンブリを提供し、ボトル・クロージャ・アセンブリは、（Ｉ）０．９５０〜０．９７５ｇ／ｃｍ３の密度を有する９５〜５重量％の第１のエチレンホモポリマーと、（ＩＩ）０．９５０〜０．９７５ｇ／ｃｍ３の密度を有する５〜９５重量％の第２のエチレンホモポリマーとを含むポリエチレンホモポリマー組成物から少なくとも部分的に作製され、ここで、第２のエチレンホモポリマーのメルトインデックスＩ２の第１のエチレンホモポリマーのメルトインデックスＩ２に対する比は少なくとも１０である。
【図面の簡単な説明】
【０００６】
【図１Ａ】ボトル開口部に取り付けられ、「閉止」または「密閉」位置にあるボトル・クロージャ・アセンブリの実施形態を示す。
【図１Ｂ】ボトル開口部から取り外すためにキャップ部分を回転させるときのボトル・クロージャ・アセンブリの実施形態を示す。
【図１Ｃ】キャップ部分がボトル開口部から取り外された後のボトル・クロージャ・アセンブリの実施形態を示す。図１Ｃは、キャップ部分がボトル開口部から取り外された後、細長いテザー部分がキャップ部分の少なくとも１つの点と保持カラー部分の少なくとも１つの点とをどのように接続するかを示す。
【図２Ａ】ボトル開口部の上に取り付けられ、キャップ部分がボトルから取り外される前のボトル・クロージャ・アセンブリの実施形態を示す。
【図２Ｂ】キャップ部分がボトル開口部から取り外された後のボトル・クロージャ・アセンブリの実施形態を示す。図２Ｂはまた、キャップ部分がボトル開口部から取り外された後、細長いテザー部分がキャップ部分の少なくとも１つの点と保持カラー部分の少なくとも１つの点とをどのように接続するか、それによってその紛失をどのように防ぐかを示す。
【図３Ａ】ボトル・クロージャ・アセンブリの実施形態を示す。
【図３Ｂ】キャップ部分がボトル開口部から取り外された後のボトル・クロージャ・アセンブリの実施形態を示す。図３Ｂはまた、キャップ部分がボトル開口部から取り外された後、細長いテザー部分がキャップ部分の少なくとも１つの点と保持カラー部分の少なくとも１つの点とをどのように接続するか、それによってその紛失をどのように防ぐかを示す。
【図３Ｃ】キャップ部分がボトル開口部から取り外された後、細長いテザー部分が、キャップ部分の少なくとも１つの点と保持カラー部分の少なくとも１つの点とをどのように接続するかを示す。図３Ｃは、ボトルが、カートン、コンテナ、またはボトル・クロージャ・アセンブリを使用してカバーまたは密閉できるアパーチャまたは開口部を備えた、または取り付けられた他の適切な密閉容器であり得ることを更に示す。
【図４Ａ】ボトルがない場合のボトル・クロージャ・アセンブリの実施形態を示す。ボトル・クロージャ・アセンブリは、キャップ部分、細長いテザー部分、および保持カラー部分を有する。
【図４Ｂ】ボトル開口部の上に取り付けられ、キャップ部分がボトル開口部から取り外される前の、ボトル・クロージャ・アセンブリの実施形態を示す。
【図４Ｃ】キャップ部分がボトル開口部から取り外された後のボトル・クロージャ・アセンブリの実施形態を示す。
【図５Ａ】ボトルがない場合のボトル・クロージャ・アセンブリの実施形態を示す。
【図５Ｂ】キャップ部分を回転させて、ボトル開口部からキャップ部分を取り外すときのボトル・クロージャ・アセンブリの実施形態を示す。
【図６Ａ】ボトル開口部の上に取り付けられたボトル・クロージャ・アセンブリの実施形態を示す。
【図６Ｂ】キャップ部分がボトル開口部から取り外された後のボトル・クロージャ・アセンブリの実施形態を示す。図６Ｂは、キャップ部分がボトル開口部から取り外された後、細長いテザー部分がキャップ部分の少なくとも１つの点と保持カラー部分の少なくとも１つの点とをどのように接続するかを示す。
【図７Ａ】ボトル開口部に取り付けられ、「閉止」または「密閉」位置にあるボトル・クロージャ・アセンブリの実施形態を示す。
【図７Ｂ】キャップ部分がボトル開口部から取り外された後のボトル・クロージャ・アセンブリの実施形態を示す。図７Ｂは、キャップ部分がボトル開口部から取り外された後、細長いテザー部分がキャップ部分の少なくとも１つの点と保持カラー部分の少なくとも１つの点とをどのように接続するかを示す。
【図８】本開示の実施形態で使用されるポリエチレンホモポリマー組成物のゲル浸透クロマトグラフを示す。
【図９Ａ】テザープロキシを有するクロージャの斜視図を示す。
【図９Ｂ】テザープロキシを有するクロージャの正面図を示す。図９Ａおよび図９Ｂでは、テザープロキシがキャップ部分と不正開封防止バンドとを接続している。
【図１０Ａ】不正開封防止バンドの大部分が除去された後のテザープロキシを有するクロージャの斜視図を示す。図１０Ａでは、テザープロキシがキャップ部分と不正開封防止バンドの残りの部分とを接続している。
【図１０Ｂ】テザープロキシを有し、剪断変形試験用プリフォームに取り付けられたクロージャの正面の部分断面概略図を示す。クロージャをプリフォームに取り付ける前に、不正開封防止バンドの大部分が除去された。テザープロキシは、キャップ部分と不正開封防止バンドの残りの部分とを接続している。テザープロキシの剪断変形を測定するために、不正開封防止バンドの残りの部分をプリフォームに静止位置で固定し、図のようにキャップ部分をトルク試験機内で回転させる。
【図１０Ｃ】テザープロキシを有し、剪断変形試験用プリフォームに取り付けられたクロージャの側面部分断面略図を示す。不正開封防止バンドは、下向きに偏向し、キャップ部分から離れていたが、テザープロキシはそのままの状態であった。テザープロキシは、キャップ部分と下向きに偏向した不正開封防止バンドとを接続している。テザープロキシの剪断変形を測定するために、下方に偏向した不正開封防止バンドを静止位置でプリフォームに固定し、図のようにキャップ部分をトルク試験機内で回転させる。
【図１１Ａ】キャップ部分の大部分および不正開封防止バンドの大部分が除去された後のテザープロキシの斜視図を示す。
【図１１Ｂ】キャップ部分の大部分および不正開封防止バンドの大部分が除去された後のテザープロキシの正面図を示す。テザープロキシの引張変形を測定するために、図のように、キャップ部分の残りの部分と不正開封防止バンドの残りの部分をそれぞれ固定し、引張試験機内で垂直方向に引き離す。
【発明を実施するための形態】
【０００７】
キャップ部分またはクロージャ部分、テザー部分および保持手段部分を備える任意の適切なボトル・クロージャ・アセンブリ設計は、本明細書に記載のポリエチレンホモポリマー組成物を少なくとも部分的に使用して作製される限り、本開示での使用が想定されている。しかし、本開示で使用するのに適したボトル・クロージャ・アセンブリのいくつかの特定の非限定的な例は、米国特許第３，９０４，０６２号、第４，４７４，３０２号、第４，５５７，３９３号、第４，５６４，１１４号、第４，５７３，６０２号、第４，５８３，６５２号、第４，８０５，７９２号、第５，７２５，１１５号、第８，４４３，９９４号、第８，７２０，７１６号、第９，４９３，２８３号、第９，７７６，７７９号に、米国特許公開第２００４／００１６７１５号、第２００８／０１９７１３５号に、米国意匠特許第Ｄ５９３，８５６号に、および国際公開特許第２０１５／０６１８３４号に開示されており、これらは全て参照により本明細書に組み込まれる。更なる参照のために、本開示の実施形態で使用され得るいくつかのボトル・クロージャ・アセンブリ設計を図１〜図７に示す。
【０００８】
本開示の一実施形態は、キャップ部分、テザー部分、および保持手段部分を備えるボトル・クロージャ・アセンブリであり、キャップ部分は、ボトル開口部を可逆的に係合およびカバーするように成形され、保持手段部分は、ボトルネックまたはボトルの上部に不可逆的に係合するように成形され、テザー部分は、キャップ部分の少なくとも１つの点と保持手段部分の少なくとも１つの点とを接続しており、ここで、キャップ部分、任意でテザー部分、および任意で保持手段部分は、（Ｉ）０．９５０〜０．９７５ｇ／ｃｍ３の密度を有する９５〜５重量％の第１のエチレンホモポリマー、および（ＩＩ）０．９５０〜０．９７５ｇ／ｃｍ３の密度を有する５〜９５重量％の第２のエチレンホモポリマーを含むポリエチレンホモポリマー組成物から作製され、第２のエチレンホモポリマーのメルトインデックスＩ２の第１のエチレンホモポリマーのメルトインデックスＩ２に対する比は少なくとも１０である。
【０００９】
本開示の一実施形態は、キャップ部分、細長いテザー部分、および保持手段部分を備えるボトル・クロージャ・アセンブリであり、キャップ部分は、ボトル開口部を可逆的に係合およびカバーするように成形され、保持手段部分は、ボトルネックまたはボトルの上部に不可逆的に係合するように成形され、細長いテザー部分は、キャップ部分の少なくとも１つの点と保持手段部分の少なくとも１つの点とを接続するように成形され、ここで、キャップ部分、任意で細長いテザー部分、および任意で保持手段部分は、（Ｉ）０．９５０〜０．９７５ｇ／ｃｍ３の密度を有する９５〜５重量％の第１のエチレンホモポリマー、および（ＩＩ）０．９５０〜０．９７５ｇ／ｃｍ３の密度を有する５〜９５重量％の第２のエチレンホモポリマーを含むポリエチレンホモポリマー組成物から作製され、第２のエチレンホモポリマーのメルトインデックスＩ２の第１のエチレンホモポリマーのメルトインデックスＩ２に対する比は少なくとも１０である。
【００１０】
本開示の実施形態は、一体成形されたキャップ部分、テザー部分、および保持手段部分を備えるボトル・クロージャ・アセンブリであり、キャップ部分は、ボトル開口部を可逆的に係合およびカバーするように成形され、保持手段部分は、ボトルネックまたはボトルの上部に不可逆的に係合するように成形され、テザー部分は、キャップ部分の少なくとも１つの点と保持手段部分の少なくとも１つの点とを接続するように成形され、ここで、一体成形されたキャップ部分、テザー部分、および保持手段部分は、（Ｉ）０．９５０〜０．９７５ｇ／ｃｍ３の密度を有する９５〜５重量％の第１のエチレンホモポリマー、および（ＩＩ）０．９５０〜０．９７５ｇ／ｃｍ３の密度を有する５〜９５重量％の第２のエチレンホモポリマーを含むポリエチレンホモポリマー組成物から作製され、第２のエチレンホモポリマーのメルトインデックスＩ２の第１のエチレンホモポリマーのメルトインデックスＩ２に対する比は少なくとも１０である。
【００１１】
本開示の一実施形態は、一体成形されたキャップ部分、細長いテザー部分、および保持手段部分を備えるボトル・クロージャ・アセンブリであり、キャップ部分は、ボトル開口部を可逆的に係合およびカバーするように成形され、保持手段部分は、ボトルネックまたはボトルの上部に不可逆的に係合するように成形され、細長いテザー部分は、キャップ部分の少なくとも１つの点と保持手段部分の少なくとも１つの点とを接続するように成形され、ここで、一体成形されたキャップ部分、細長いテザー部分、および保持手段部分は、（Ｉ）０．９５０〜０．９７５ｇ／ｃｍ３の密度を有する９５〜５重量％の第１のエチレンホモポリマー、および（ＩＩ）０．９５０〜０．９７５ｇ／ｃｍ３の密度を有する５〜９５重量％の第２のエチレンホモポリマーを含むポリエチレンホモポリマー組成物から作製され、第２のエチレンホモポリマーのメルトインデックスＩ２の第１のエチレンホモポリマーのメルトインデックスＩ２に対する比は少なくとも１０である。
【００１２】
本開示の一実施形態は、一体成形されたキャップ部分、細長いテザー部分、および保持カラー部分を備えるボトル・クロージャ・アセンブリであり、キャップ部分は、ボトル開口部を可逆的に係合およびカバーするように成形され、保持カラー部分は、ボトルネックまたはボトルの上部に不可逆的に係合するように成形され、細長いテザー部分は、キャップ部分の少なくとも１つの点と保持カラー部分の少なくとも１つの点とを接続するように成形され、ここで、一体成形されたキャップ部分、細長いテザー部分、および保持カラー部分は、（Ｉ）０．９５０〜０．９７５ｇ／ｃｍ３の密度を有する９５〜５重量％の第１のエチレンホモポリマー、および（ＩＩ）０．９５０〜０．９７５ｇ／ｃｍ３の密度を有する５〜９５重量％の第２のエチレンホモポリマーを含むポリエチレンホモポリマー組成物から作製され、第２のエチレンホモポリマーのメルトインデックスＩ２の第１のエチレンホモポリマーのメルトインデックスＩ２に対する比は少なくとも１０である。
【００１３】
本開示の一実施形態は、キャップ部分、細長いテザー部分、および保持カラー部分を備えるボトル・クロージャ・アセンブリであり、キャップ部分は、ボトル開口部を可逆的に係合およびカバーするように成形され、保持カラー部分は、ボトルネックまたはボトルの上部に不可逆的に係合するように成形され、細長いテザー部分は、上縁部の一部に沿ってキャップ部分の下降する環状縁部と壊れやすく接続され、かつ下縁部の一部に沿って保持カラー部分の上側環状縁部と壊れやすく接続されるテザーストリップを備え、テザーストリップは、一端でキャップ部分の少なくとも１つの点と一体に形成されて接続され、他端で保持カラー部分の少なくとも１つの点と一体に形成されて接続され、壊れやすい部分は、キャップ部分がボトル開口部から取り外されたときに破壊可能であるが、キャップ部分は、テザーストリップを介して保持カラー部分と接続されたままであり、ここで、キャップ部分、細長いテザー部分、および保持カラー部分は、（Ｉ）０．９５０〜０．９７５ｇ／ｃｍ３の密度を有する９５〜５重量％の第１のエチレンホモポリマー、および（ＩＩ）０．９５０〜０．９７５ｇ／ｃｍ３の密度を有する５〜９５重量％の第２のエチレンホモポリマーを含むポリエチレン組成物から一体成形され、第２のエチレンホモポリマーのメルトインデックスＩ２の第１のエチレンホモポリマーのメルトインデックスＩ２に対する比は少なくとも１０である。
【００１４】
本開示の一実施形態は、キャップ部分、細長いテザー部分、および保持カラー部分を備えるボトル・クロージャ・アセンブリであり、キャップ部分は、ボトル開口部を可逆的に係合およびカバーするように成形され、細長いテザー部分は、上縁部の一部に沿ってキャップ部分の下降する環状縁部と壊れやすく接続され、かつ下縁部の一部に沿って保持カラー部分の上側環状縁部と壊れやすく接続されるテザーストリップを備え、テザーストリップは、一端でキャップ部分の少なくとも１つの点と一体に形成されて接続され、他端で保持カラー部分の少なくとも１つの点と一体に形成されて接続され、壊れやすい部分は、キャップ部分がボトル開口部から取り外されたときに破壊可能であるが、キャップ部分は、テザーストリップを介して保持カラーと接続されたままであり、ここで、キャップ部分、細長いテザー部分、および保持カラー部分は、（Ｉ）０．９５０〜０．９７５ｇ／ｃｍ３の密度を有する９５〜５重量％の第１のエチレンホモポリマー、および（ＩＩ）０．９５０〜０．９７５ｇ／ｃｍ３の密度を有する５〜９５重量％の第２のエチレンホモポリマーを含むポリエチレンホモポリマー組成物から一体成形され、第２のエチレンホモポリマーのメルトインデックスＩ２の第１のエチレンホモポリマーのメルトインデックスＩ２に対する比は少なくとも１０である。
【００１５】
本開示の一実施形態は、キャップ部分、テザー部分、および保持手段部分を備えるボトル・クロージャ・アセンブリであり、キャップ部分は、ボトル開口部を可逆的に係合およびカバーするように成形され、保持手段部分は、ボトルネックまたはボトルの上部に不可逆的に係合するように成形され、テザー部分は、キャップ部分の少なくとも１つの点と保持手段部分の少なくとも１つの点とを接続しており、ここで、キャップ部分、オプションでテザー部分、およびオプションで保持手段部分は、（Ｉ）０．９５５〜０．９６５ｇ／ｃｍ３の密度を有する９５〜５重量％の第１のエチレンホモポリマー、および（ＩＩ）０．９５０〜０．９７５ｇ／ｃｍ３の密度を有する５〜９５重量％の第２のエチレンホモポリマーを含むポリエチレン組成物から作製され、第２のエチレンホモポリマーのメルトインデックスＩ２の第１のエチレンホモポリマーのメルトインデックスＩ２に対する比は少なくとも１０であり、ポリエチレン組成物は、０．５〜１０ｇ／１０分のメルトインデックスＩ２、および０．９５０〜０．９７５ｇ／ｃｍ３の密度を有する。
【００１６】
一体成形されるとき、ボトル・クロージャ・アセンブリは、製造中にプラスチック材料が満たされる長い流路を提供する。本開示において、「一体成形」という用語は、言及される構成要素が単一の連続型で成形されることを意味する。
【００１７】
いくつかの実施形態では、キャップ部分は、液体または他のタイプの食材を分配することができ、そこから取り外し可能であるボトル開口部またはアパーチャを可逆的に係合およびカバーするように成形される。
【００１８】
いくつかの実施形態では、保持手段部分は、いくつかの実施形態では保持カラー部分であり得、一般に取り外されないかまたはボトルから容易に取り外せず、本開示の他の実施形態では、保持カラーはボトルネックまたはボトルの上部に係合する。
【００１９】
いくつかの実施形態では、本開示の一実施形態では細長いテザー部分であり得るテザー部分は、キャップ部分の少なくとも１つの点と保持手段部分上の少なくとも１つの点とを接続しているので、キャップ部分がボトル開口部から取り外されると、キャップ部分は、テザー部分および保持手段部分を介してボトルに柔軟に固定されたままの状態である。
【００２０】
本開示では、「ボトル」、「コンテナ」、「ジャー」、「カートン」、「ポーチ」、「パッケージ」などの用語は、本開示では互換的に使用され得る。すなわち、「ボトル・クロージャ・アセンブリ」は、「コンテナ・クロージャ・アセンブリ」、「ジャー・クロージャ・アセンブリ」、「カートン・クロージャ・アセンブリ」、「ポーチ・クロージャ・アセンブリ」、「パッケージ・クロージャ・アセンブリ」などと見なすこともできる。当業者は、本開示に説明される「ボトル・クロージャ・アセンブリ」が、異なる設計および輪郭を有する多くの異なるタイプの構造コンテナを閉止または密閉するために使用できることを理解するであろう。
【００２１】
「キャップ」、「クロージャ」、「クロージャ部分」、「キャップ部分」などの用語は、本開示では、コンテナ、ボトル、ジャーなどと組み合わせて使用される適切な形状の開口部、適切に成形されたアパーチャ、オープンネック構造など、封入、密閉、閉止またはカバーなどのための任意の適切な形状の成形品を暗示するために使用される。
【００２２】
本開示の一実施形態では、保持手段部分は、ボトルネック、ボトルの肩部分、またはボトルの上部、または備品（例えば、ポーチまたはカートン上の備品）に可逆的または不可逆的に係合することができる。
【００２３】
本開示の実施形態では、保持手段部分は、不正開封防止バンド（ＴＥＢ）としても機能することができる。
【００２４】
本開示において、「ボトルネック」という用語は、ボトルネック自体を意味するものと解釈されるべきであるが、任意の種類の同様のまたは機能的に同等の構造、例えば、注ぎ口、栓、備品なども意味する。
【００２５】
本開示の実施形態では、保持手段部分は、ボトルネック、ボトルの肩部分、またはボトルの上部に可逆的または不可逆的に係合するように成形される、または形作られる。
【００２６】
本開示の一実施形態では、保持手段部分は、ボトルネック、ボトルの肩部分、またはボトルの上部に可逆的または不可逆的に係合する保持カラー部分である。
【００２７】
本開示の一実施形態では、保持カラー部分は、ボトルネック、ボトルの肩部分、またはボトルの上部に可逆的または不可逆的に係合するように、円形または環状の形状である。
【００２８】
本開示の一実施形態では、ボトル・クロージャ・アセンブリは、キャップ部分、テザー部分、および保持手段部分を備え、キャップ部分、テザー部分、および保持手段部分は全て一体成形される。
【００２９】
本開示の一実施形態では、ボトル・クロージャ・アセンブリは、キャップ部分、テザー部分、および保持カラー部分を備え、キャップ部分、テザー部分、および保持カラー部分は全て一体成形される。
【００３０】
本開示の実施形態では、ボトル・クロージャ・アセンブリは、キャップ部分、細長いテザー部分、および保持手段部分を備え、キャップ部分、細長いテザー部分、および保持手段部分は全て一体成形される。
【００３１】
本開示の実施形態では、ボトル・クロージャ・アセンブリは、キャップ部分、細長いテザー部分、および保持カラー部分を備え、キャップ部分、細長いテザー部分、および保持カラー部分は全て一体成形される。
【００３２】
本開示の実施形態では、ボトル・クロージャ・アセンブリは、キャップ部分、テザー部分、および保持手段部分を備え、キャップ部分、テザー部分、および保持手段部分は別々に成形される。
【００３３】
本開示の一実施形態では、ボトル・クロージャ・アセンブリは、キャップ部分、テザー部分、および保持カラー部分を備え、キャップ部分、テザー部分、および保持カラー部分は別々に成形される。
【００３４】
本開示の一実施形態では、ボトル・クロージャ・アセンブリは、キャップ部分、細長いテザー部分、および保持手段部分を備え、キャップ部分、細長いテザー部分、および保持手段部分は別々に成形される。
【００３５】
本開示の一実施形態では、ボトル・クロージャ・アセンブリは、キャップ部分、細長いテザー部分、および保持カラー部分を備え、キャップ部分、細長いテザー部分、および保持カラー部分は別々に成形される。
【００３６】
本開示の実施形態では、キャップ部分を別個に成形する場合、テザー部分および保持手段部分は、当技術分野で知られている任意の手段を使用して一緒に固定することができる。例えば、キャップ部分、テザー部分および保持手段部分は、加熱、超音波処理、またはプラスチック材料を一緒に融合するための当技術分野で知られている他の方法を使用して、一緒に接着または溶接してもよい。
【００３７】
本開示の一実施形態では、ボトル・クロージャ・アセンブリは、キャップ部分、テザー部分、および保持手段部分を備え、キャップ部分、テザー部分、および保持手段部分は、同じまたは異なる材料から作製される。
【００３８】
本開示の一実施形態では、ボトル・クロージャ・アセンブリは、キャップ部分、テザー部分、および保持カラー部分を備え、キャップ部分、テザー部分、および保持カラー部分は、同じまたは異なる材料から作製される。
【００３９】
本開示の一実施形態では、ボトル・クロージャ・アセンブリは、キャップ部分、細長いテザー部分、および保持手段部分を備え、キャップ部分、細長いテザー部分、および保持手段部分は、同じまたは異なる材料から作製される。
【００４０】
本開示の一実施形態では、ボトル・クロージャ・アセンブリは、キャップ部分、細長いテザー部分、および保持カラー部分を備え、キャップ部分、細長いテザー部分、および保持カラー部分は、同じまたは異なる材料から作製される。
【００４１】
本開示の実施形態では、「テザー部分」は十分に長く、かつ／またはボトル開口部から「キャップ部分」を除去できるように設計されていると同時に、キャップ部分の少なくとも１つの点と「保持手段部分」の少なくとも１つの点との間の接続を形成することによって、キャップ部分とボトル、コンテナなどとの間の接続を維持することにより、キャップ部分の紛失を防止する。
【００４２】
本開示の実施形態では、テザー部分は「細長いテザー部分」であってもよく、「細長い」とは、テザー部分が少なくとも１つの他の寸法（幅または高さ）より大きい少なくとも１つの寸法（長さ）を有すること、またはその逆を意味する。または別の見方をすると、「細長い」とは、テザーがその幅および／または高さ／厚さよりも長い長さを持つことを意味する。
【００４３】
本開示の実施形態では、テザー部分は、応力下または拘束下に置かれたとき、例えば、テザーが曲げ力または屈曲力を受けたときなど、テザーの容易な切断または破壊を防止するのに十分な強度を提供する寸法（例えば幅および／または高さ／厚さ）を有する。例えば、本開示の実施形態では、テザーは、噛まれたときにテザーが容易に破壊しないように、十分な幅および／または高さ／厚さを有する。
【００４４】
本開示の実施形態では、「細長いテザー部分」は十分に長く、かつ／またはボトル開口部から「キャップ部分」を除去できるように設計されていると同時に、キャップ部分の少なくとも１つの点と「保持手段部分」の少なくとも１つの点との間に接続を形成することによって、キャップ部分とボトル、コンテナなどとの間の接続を維持することにより、キャップ部分の紛失を防止する。
【００４５】
本開示の実施形態では、保持手段部分は、ボトルネックのある部分またはボトル、コンテナなどの上部に係合する「保持カラー部分」であってもよい。
【００４６】
本開示の実施形態では、保持手段部分は、ボトルネック、注ぎ口、栓、ポーチ上の備品などの一部に不可逆的に係合する「保持カラー部分」であってもよい。
【００４７】
代替的に、保持手段部分は、ボトルネック、またはボトル、コンテナなどの上部に係合する「保持カラー部分」であってもよい。
【００４８】
本開示の実施形態では、保持カラー部分は、ボトルネック、またはボトル、コンテナなどの上部に回転可能に係合してもよい。
【００４９】
本開示の実施形態では、保持手段部分は、ボトルネック、またはボトル、コンテナなどの上部に不可逆的に係合するように成形された保持カラー部分である。
【００５０】
本開示の実施形態では、保持カラー部分は、環状または円形の形状であり、ボトルネック、またはボトル、コンテナなどの上部に取り付け、係合することができる。
【００５１】
キャップ部分は、単一の隣接する部品であってもよいし、またはそれ自体が１つ以上のキャップ部分構造を含んでもよい。
【００５２】
本開示におけるテザー部分は、キャップ部分と保持手段部分（例えば、保持カラー部分など）との間のヒンジ接続として機能する必要はなく、テザー部分は、ヒンジ部分またはヒンジ領域を含む必要はないが、本開示のいくつかの実施形態では、テザー部分はヒンジを含む場合があり、その場合、ヒンジはいわゆる「リビングヒンジ」であってもよい。
【００５３】
本開示の一実施形態では、細長いテザー部分は、ボトル内容物の調剤を妨げないように、ボトル開口部、アパーチャなどの邪魔にならないところに、ボトル・クロージャ・アセンブリのキャップ部分が揺れたりぶら下がったりするのに十分な長さを有していると同時に、保持手段部分を介してキャップ部分をボトルにつなぎとめる。
【００５４】
キャップ部分は、それ自体が、ボトルネック、注ぎ口、栓、バルブ、ポーチ上の備品などのねじシステムに、ねじ係合するねじキャップであってもよい。代替的に、キャップ部分は、ボトルネック、注ぎ口、栓などと可逆的に係合するスナップ式キャップであってもよい。キャップ部分はまた、スナップ嵌めまたはねじ構造の相補的配置で、保持カラー部分に可逆的に係合してもよい。キャップ部分は、第１のキャップ部分および第２のキャップ部分を備えてもよく、第１のキャップ部分は、スナップ嵌めで第２のキャップ部分と係合し、第２のキャップ部分は、可逆的または不可逆的に、ボトルネック、またはボトルの上部と係合する。例えば、第２のキャップ部分は、ボトルネックのねじシステムにねじ係合するねじ構造を有してもよい。代替的に、第２のキャップ部分は、それ自体、任意の適切なタイプのスナップ嵌めによってボトルネックに係合してもよい。キャップ部分はまた、３つ以上のキャップ部分を備えてもよい。
【００５５】
本開示の一実施形態では、ボトル・クロージャ・アセンブリは、開口部との摩擦係合を行うことによってボトルなどの開口部を閉止するように適合されたキャップ部分を備える。
【００５６】
本開示の実施形態では、キャップ部分は、例えば、ボトルネック、栓、または注ぎ口などの、ボトル開口部を取り囲む雄ねじと嵌合する雌ねじを有する。
【００５７】
本開示の実施形態では、保持カラー部分は、キャップ部分によって密封されるべきボトルネックまたはボトル上部の肩またはフランジと協調するように適合される。
【００５８】
本開示の一実施形態では、保持カラー部分は、環状または円筒の形状でボトルネックと嵌合し、任意の適切な結合手段、例えば、スナップ嵌めまたはねじ込み係合などを使用してボトルネックと結合される。一実施形態では、保持カラー部分は、ボトルネック、ボトルアパーチャ、栓、注ぎ口などにスナップ嵌めするように成形される。一実施形態では、保持カラー部分は、ボトルネック、ボトルアパーチャ、栓、注ぎ口などにねじを切ってもよい。一実施形態では、保持カラー部分自体が、ボトルネック、ボトルアパーチャ、栓、注ぎ口などの雄ねじと嵌合する雌ねじシステムを有してもよい。一実施形態では、保持カラー部分は、ボトルネックまたはボトルの上部に成形されたフランジまたは肩部の下に係合するように寸法設定される。例えば、保持カラー部分は、ボトルネックまたはボトルの上部に一体成形された環状の肩部を越えて移動できないようにする環状半径寸法を有してもよい。この場合、ボトルネックまたはボトルの上部にある環状の外側に延びる肩部は、保持カラーがボトル開口部に向かって移動するのを防ぐカム面として機能する。このようなボトル上の肩部は、例えば、保持カラー部分が不可逆的な方法でボトル上に滑り込むことを可能にする先細の外側環状縁部を有することができる。本開示の実施形態では、ボトルネックまたはボトルの上部に外向きに延びる環状に離間したボスなどがあってもよく、保持カラーはボスと当接してボトルネック、ボトルアパーチャ、栓、注ぎ口などに保持される。当業者は、保持カラー部分をボトルネック、ボトルの上部、注ぎ口、栓などに固定するために他の手段を使用できることを理解するであろう。
【００５９】
本開示の一実施形態では、細長いテザー部分は、キャップ部分の少なくとも１つの点に接続された第１の端部と、保持カラー部分の少なくとも１つの点に接続された第２の端部と、下縁部および上縁部とを有する接続ストリップを備えており、ここで、キャップ部分がボトル開口部に取り付けられると、接続ストリップは、キャップ部分と保持カラー部分との間のボトルネック、注ぎ口などを少なくとも部分的に取り囲み、接続ストリップの上縁部の少なくとも一部は、キャップ部分の下縁部に壊れやすく接続され、接続ストリップの下縁部の少なくとも一部は、保持カラー部分の上縁部に壊れやすく接続され、キャップ部分、接続ストリップおよび保持カラー部分の間の壊れやすい接続部を破壊することによってキャップ部分がボトル開口部から取り外されるとき、キャップ部分は接続ストリップを介して保持カラー部分およびボトルに固定されたままである。
【００６０】
一実施形態では、細長いテザー部分は、ボトルネック、注ぎ口などを少なくとも部分的に取り囲む円筒状に適合した接続ストリップであり、キャップ部分を取り外してボトル開口部を形成する前に、キャップ部分と保持カラー部分との間に配置される。
【００６１】
一実施形態では、細長いテザー部分は、キャップ部分の少なくとも１つの点に接続される第１の端部と、保持カラー部分の少なくとも１つの点に接続される第２の端部とを有する。
【００６２】
一実施形態では、キャップ部分、細長いテザー部分および保持カラー部分は一体成形されて、細長いテザー部分は、キャップ部分の少なくとも１つの点に接続される第１の端部と、保持カラーの少なくとも１つの点に接続される第２の端部を有する。
【００６３】
一実施形態では、キャップ部分、細長いテザー部分、および保持カラー部分は、一体成形されるので、細長いテザー部分は、キャップ部分の少なくとも１つの点に接続された第１の端部と保持カラー部分の少なくとも１つの点に接続された第２の端部とを有し、細長いテザー部分は上縁部と下縁部とを有し、ここで、上縁部の少なくとも一部はキャップ部分の下縁部に壊れやすく接続され、下縁部の少なくとも一部は保持カラー部分の上縁部に壊れやすく接続されており、壊れやすい接続部分はクロージャがボトル開口部から取り外されると壊れる。
【００６４】
本開示の実施形態では、壊れやすい接続部または壊れやすく接続された部分とは、破壊を容易にするために、適切な小さい寸法の規則的または不規則な間隔の成形部分（例えば、ピン）である。
【００６５】
壊れやすい接続部または壊れやすく接続された部分はまた、弱化ラインを画定するものと考えることもでき、この弱化ラインに沿って、細長いテザリング部分をキャップ部分と保持カラー部分から分離することができる。このような弱化ラインは、一般に、ブリッジ部分と交互になっている開放部分として定義することができ、このブリッジ部分は、容易に破壊できるように適切に小さい寸法を有する。代替的に、弱化ラインは、応力下で破壊するのに十分なほど薄くされたプラスチックのラインによって定義される。
【００６６】
本開示の実施形態では、適切な形状を有する成形プラスチックの単一片は、所定のラインに沿って意図的に（例えば、規則的または不規則な間隔でカットすることにより）弱体化され、キャップ部分、細長いテザー部分および保持カラー部分を画定し、キャップ部分はボトル開口部を可逆的に係合およびカバーする形状であり、保持手段部分はボトルネックまたはボトルの上部を不可逆的に係合する形状であり、ここで、細長いテザー部分はキャップ部分の少なくとも１つの点と保持手段部分の少なくとも１つの点とを接続している。
【００６７】
本開示の実施形態では、ボトル・クロージャ・アセンブリは、上部キャップ部分、中間の細長いテザリング部分、および下部保持カラー部分を備え、ここで、中間の細長いテザリング部分は、上部キャップ部分の少なくとも１つの点に恒久的に接続された第１の端部と、下部保持カラー部分の少なくとも１つの点に恒久的に接続された第２の端部とを有しており、中間の細長いテザリング部分は第１の周辺弱化ラインに沿って上部キャップ部分の下部環状縁部に部分的に接合され、中間の細長いテザリング部分は第２の周辺弱化ラインに沿って下部保持カラー部分の上部環状縁部に部分的に接合されており、ボトルから上部キャップ部分を取り外すと、中間の細長いテザリング部分を介して上部キャップ部分と下部保持カラー部分との間の連結を維持しながら、上部キャップ部分は第１の周辺弱化ラインに沿って中間の細長いテザリング部分から分離され、下部保持カラー部分は第２の弱化ラインに沿って中間の細長いテザリング部分から分離される。
【００６８】
本開示の実施形態では、図１Ａ〜図１Ｃを参照すると、ボトル・クロージャ・アセンブリは、ボトル開口部を可逆的にカバーして閉じるように寸法設定された上部キャップ部分１と、ボトルネック、またはボトルの上部に不可逆的に係合するように寸法設定された下部保持カラー部分１０と、上部キャップ部分と下部保持カラー部分との間のボトルネックを少なくとも部分的に取り囲むストリップとして寸法設定された細長いテザー部分５とを備え、ストリップは第１の端部、第２の端部、上縁部および下縁部を含み、上端部は上部キャップ部分に部分的に隣接し、下端部は下部保持カラー部分と部分的に隣接しているため、（例えば、ボトルネックにあるねじシステムの周りで回転することによって）ボトルから上部キャップ部分を取り外すと、細長いテザー部分が上部キャップ部分および下部保持カラー部分から分離されると同時に、上部キャップ部分は細長いテザー部分を介して下部保持カラーに取り付けられたままである。
【００６９】
本開示の一実施形態では、図２Ａおよび図２Ｂを参照すると、ボトル・クロージャ・アセンブリは、ボトル開口部２を可逆的にカバーして閉止するように寸法設定された上部キャップ部分１と、ボトルネック３またはボトル上部に不可逆的に係合するように寸法設定された下部保持カラー部分１０と、上部キャップ部分と下部保持カラー部分との間のボトルネックを少なくとも部分的に取り囲むストリップとして寸法設定された細長いテザー部分５とを備え、ストリップは第１の端部６と、第２の端部７と、上縁部１１と、下縁部１２とを含み、その上縁部８は部分的に壊れやすいように上部キャップ部分に取り付けられ、また部分的に上部キャップ部分に隣接しており、その下縁部９は部分的に壊れやすいように下部保持カラー部分に取り付けられ、また部分的に下部保持カラー部分に隣接しているため、ボトルから上部キャップ部分を取り外すと、壊れやすい接続部が破断するが、上部キャップ部分は細長いテザー部分を介して下部保持カラー部分に取り付けられたままである。一実施形態では、図２Ｂを参照すると、ボトル開口部は、キャップ部分の内側のねじ山と係合する周辺ねじ山１５を有してもよい。
【００７０】
本開示の一実施形態では、図３Ａ〜図３Ｃを参照すると、ボトル・クロージャ・アセンブリは、ボトル開口部を可逆的にカバーして閉止するように寸法設定された上部キャップ部分１と、ボトルネック３またはボトル上部に不可逆的に係合するように寸法設定された下部保持カラー部分１０と、上部キャップ部分と下部保持カラー部分との間のボトルネックを少なくとも部分的に取り囲むストリップとして寸法設定された細長いテザー部分５とを備え、ストリップは第１の端部６と、第２の端部７と、上縁部と、下縁部とを有し、その上縁部は、壊れやすい要素２０（例えば、破壊可能なピンなど）によって部分的に壊れやすいように上部キャップ部分に取り付けられ、また部分的に上部キャップ部分に隣接しており、その下縁部は、壊れやすい要素２０（例えば、破壊可能なピンなど）によって部分的に壊れやすいように下部保持カラー部分に取り付けられ、また部分的に下部保持カラー部分に隣接しているため、ボトル開口部から上部キャップ部分を取り外すと、ボトルから上部キャップ部分を取り外すと、壊れやすい接続部が破断するが、上部キャップ部分は細長いテザー部分５を介して下部保持カラー部分に取り付けられたままである。一実施形態では、図３Ｂを参照すると、ボトルネックおよび開口部は、キャップ部分の内側のねじ山と係合する周辺ねじ山１５を有してもよい。
【００７１】
本開示の一実施形態では、図４Ａ〜図４Ｃを参照すると、ボトル・クロージャ・アセンブリは、キャップ部分１、細長いテザー部分５、および保持カラー部分１０を備える。
【００７２】
本開示の一実施形態では、図５Ａおよび図５Ｂを参照すると、ボトル・クロージャ・アセンブリは、キャップ部分１と、テザー部分５と、保持手段部分１０とを備え、キャップ部分はボトル開口部を可逆的に係合させてカバーするように成形され、保持手段部分１８はボトルネックまたはボトル上部に不可逆的に係合するように成形され、テザー部分は、キャップ部分の少なくとも１つの点と保持手段部分の少なくとも１つの点とを接続するように成形され、キャップ部分と保持カラー部分とは互いに同軸に延び、テザー部分は、それぞれの端部（６および７）と一体に形成され、該それぞれの端部でキャップ部分と保持カラー部分に固定されるタブ付きテザーストリップを備え、テザーストリップは、予め選択された長さに沿ってキャップ部分および保持カラーに接合され、細長いテザーストリップを予め選択された長さに沿ってキャップ部分と保持カラー部分とから手動で分離することが可能になる予め選択された厚さの壊れやすい要素２０によって、キャップ部分と保持カラー部分とから手動で分離され、テザーストリップはキャップ部分をボトル開口部から取り外すことができるような長さであると同時に、テザーストリップと保持カラーとを介してボトルに取り付けられたままである。一実施形態では、図５Ｂに示されるように、キャップ部分は、円形の上壁１６および下降する環状側壁１７を有してもよい。
【００７３】
本開示の一実施形態では、ボトル・クロージャ・アセンブリは、上壁および側壁を有するキャップ部分、細長いテザー部分、および保持カラー部分を備え、キャップ部分は、ボトル開口部を可逆的に係合およびカバーするように成形され、保持カラー部分は環状であり、ボトルネックまたはボトルの上部にあるリッジまたはフランジに不可逆的に係合するように成形され、細長いテザー部分は、キャップ部分および保持カラー部分と一体成形されて、キャップ側壁上の少なくとも１つの点と保持カラー部分上の少なくとも１つの点とを接続しており、ここで、細長いテザー部分は、キャップ部分がボトル上にあるとき、キャップ部分の周囲に沿ってキャップ側壁と保持カラー部分との間を走り、細長いテザー部分は、キャップ部分がボトルから取り外されたとき、キャップ側壁上の少なくとも１つの点と保持カラー部分上の少なくとも１つの点とを接続している。
【００７４】
本開示の一実施形態では、図６Ａおよび図６Ｂを参照すると、ボトル・クロージャ・アセンブリは、上部キャップ部分１と、中間の細長いテザリング部分５と、下部保持カラー部分１０とを備え、中間の細長いテザリング部分は、上部キャップ部分の少なくとも１つの点に恒久的に接続された第１の端部と、下部保持カラー部分の少なくとも１つの点に恒久的に接続された第２の端部とを有し、ここで、中間の細長いテザリング部分は、ミシン目２５によって画定される第１の周辺弱化ラインに沿って上部キャップ部分の下部環状縁部に部分的に接合され、中間の細長いテザリング部分は、ミシン目２５によって画定された第２の周辺弱化ラインに沿って前述の下部保持カラー部分の上部環状縁部に部分的に接合され、ここで、ボトルからの上部キャップ部分の除去により、上部キャップ部分は第１の周辺弱化ラインに沿ってテザリング部分から分離され、下部保持カラー部分は第２の弱化ラインに沿ってテザリング部分から分離されるが、上部キャップ部分と下部保持カラー部分の間の連結は中間の細長いテザリング部分を介して維持されている。
【００７５】
本開示の実施形態では、図６Ａおよび図６Ｂを参照すると、ボトルネック３は、キャップ部分１がスナップ嵌め配置で可逆的に係合できるフランジを示す環状溝２８を有してもよい。一実施形態では、図６Ａおよび図６Ｂを参照すると、ボトルネックは、保持カラー部分１０がボトルネックから取り外されるのを防止する、外側に延在する環状フランジ２９を有してもよい。
【００７６】
本開示の一実施形態では、図７Ａおよび図７Ｂを参照すると、ボトル・クロージャ・アセンブリは、キャップ部分１と、細長いテザー部分５と、保持カラー部分１０とを備える。細長いテザー部分は、第１の端部６におけるキャップ部分の少なくとも１つの点と、第２の端部７における保持カラー部分の少なくとも１つの点とを接続している。細長いテザー部分は、壊れやすい接続部８に沿ってキャップ部分に更に接合されてもよい。細長いテザー部分は、壊れやすい接続部９に沿って保持カラー部分に更に接合されてもよい。壊れやすい接続部９に沿って保持カラー部分を細長いテザー部分から分離するとともに、壊れやすい接続部８に沿ってキャップ部分を細長いテザー部分から分離することにより、キャップ部分をボトル開口部から取り外すことができると同時に、細長いテザー部分と保持カラー部分とを介してキャップをボトルに固定できる。
【００７７】
本開示の一実施形態では、ボトル・クロージャ・アセンブリはキャップ部分を備え、キャップ部分は、ボトル開口部、保持カラー部分、およびキャップ部分の少なくとも１つの点と保持カラー部分の少なくとも１つの点との間の弾性接続を形成する細長いテザー部分をカバーして閉止するように寸法設定される。
【００７８】
本開示の実施形態では、保持手段部分は、ボトル、コンテナなどに一体成形される。
【００７９】
本開示の実施形態では、保持カラー部分は、ボトル、コンテナなどに一体成形される。
【００８０】
本開示の一実施形態では、テザー部分は、ボトルに固定されたままの保持カラー部分にキャップ部分を固定して、ボトルからキャップ部分を分離することを困難にし、それによってその紛失を防ぐと同時に、キャップ部分を回転させて、簡単にボトル開口部から取り外したり、ボトル開口部に取り付けたりすることができる。
【００８１】
本開示では、ボトル・クロージャ・アセンブリは、（Ｉ）０．９５０〜０．９７５ｇ／ｃｍ３の密度を有する９５〜５重量％の第１のエチレンホモポリマー、および（ＩＩ）０．９５０〜０．９７５ｇ／ｃｍ３の密度を有する５〜９５重量％の第２のエチレンホモポリマーを含むポリエチレンホモポリマー組成物を使用して、一部または全部を問わず作製され、ここで、第２のエチレンホモポリマーのメルトインデックスＩ２の第１のエチレンホモポリマーのメルトインデックスＩ２に対する比は少なくとも１０である。
【００８２】
本開示の一実施形態では、キャップ部分、任意でテザー部分、および任意で保持カラー部分は、（Ｉ）０．９５０〜０．９７５ｇ／ｃｍ３の密度を有する９５〜５重量％の第１のエチレンホモポリマー、および（ＩＩ）０．９５０〜０．９７５ｇ／ｃｍ３の密度を有する５〜９５重量％の第２のエチレンホモポリマーを含むポリエチレンホモポリマー組成物から作製され、ここで、第２のエチレンホモポリマーのメルトインデックスＩ２の第１のエチレンホモポリマーのメルトインデックスＩ２に対する比は少なくとも１０である。
【００８３】
本開示の一実施形態では、キャップ部分、テザー部分、および保持カラー部分は、全て、（Ｉ）０．９５０〜０．９７５ｇ／ｃｍ３の密度を有する９５〜５重量％の第１のエチレンホモポリマー、および（ＩＩ）０．９５０〜０．９７５ｇ／ｃｍ３の密度を有する５〜９５重量％の第２のエチレンホモポリマーを含むポリエチレンホモポリマー組成物から一体成形され、ここで、第２のエチレンホモポリマーのメルトインデックスＩ２の第１のエチレンホモポリマーのメルトインデックスＩ２に対する比は少なくとも１０である。
【００８４】
上述のボトル・クロージャ・アセンブリの一部または全部の製造に使用するのに適した更なるポリエチレンホモポリマー組成物は、例えば、米国特許第ＵＳ７，７３７，２２０号、第ＵＳ９，５８７，０９３号、第ＵＳ９，６４４，０８７号、および米国特許出願第ＵＳ２０１５／０２０３６７１号、第ＵＳ２０１７０１３００４０号、第ＵＳ２００８／０１１８７４９号に開示されており、これらの全ては、その全体が本明細書に組み込まれる。
【００８５】
ボトル・クロージャ・アセンブリの一部または全部の製造に使用するのに適したポリエチレンホモポリマー組成物は、以下でより詳細に説明されている。
【００８６】
「エチレンホモポリマー」または「ポリエチレンホモポリマー」という用語は、生成物ポリマーが重合プロセスの生成物であり、エチレンのみが重合性オレフィンとして意図的に添加されたことを意味する。
【００８７】
「エチレンコポリマー」または「ポリエチレンコポリマー」という用語は、生成物ポリマーが重合プロセスの生成物であり、エチレンおよび１つ以上のコモノマーが、重合性オレフィンとして、意図的に添加されたかまたは意図的に存在したことを意味する。
【００８８】
「単峰性」という用語は、本明細書では、ＧＰＣ曲線に明らかな１つの有意なピークまたは極大値のみが存在することを意味すると定義される。単峰性プロファイルには、幅広い単峰性プロファイルが含まれる。あるいは、「単峰性」という用語は、ＡＳＴＭ  Ｄ６４７４−９９の方法に従って生成された分子量分布曲線に単一の極大値が存在することを意味する。対照的に、「二峰性」という用語は、ＧＰＣ曲線に明らかな第２のピークまたは肩が存在することを意味する（すなわち、分子量分布は、分子量分布曲線に２つの極大値を有すると言える）。あるいは、「二峰性」という用語は、ＡＳＴＭ  Ｄ６４７４−９９の方法に従って生成された分子量分布曲線に２つの極大値が存在することを意味する。「多峰性」という用語は、ＡＳＴＭ  Ｄ６４７４−９９の方法に従って生成された分子量分布曲線に２つ以上の極大値が存在することを意味する。
【００８９】
本開示の一実施形態では、ポリエチレンホモポリマー組成物は、少なくとも第１のエチレンホモポリマーと、第１のエチレンホモポリマーとは異なる少なくとも第２のエチレンホモポリマーとを含む。
【００９０】
Ｉ）第１のエチレンホモポリマー
本開示では、第１のエチレンホモポリマーは、無視できる量のコモノマーを含む。
【００９１】
本開示の一実施形態では、第１のエチレンホモポリマーは、第２のエチレンホモポリマーのメルトインデックスＩ２よりも低いメルトインデックスＩ２を有する。
【００９２】
本開示の一実施形態では、第１のエチレンホモポリマーは、第２のエチレンホモポリマーのメルトインデックスＩ２よりも少なくとも５０パーセント低いメルトインデックスＩ２を有する。
【００９３】
本開示の実施形態では、第１のエチレンホモポリマーは、第２のエチレンホモポリマーのメルトインデックスＩ２より少なくとも１０倍低いメルトインデックスＩ２を有する。
【００９４】
本開示の一実施形態では、第１のエチレンホモポリマーは、第２のエチレンホモポリマーの重量平均分子量ＭＷよりも大きい重量平均分子量ＭＷを有する。
【００９５】
当業者によって認識されるように、メルトインデックス、Ｉ２は、一般に、分子量に反比例する。したがって、本開示の一実施形態では、第１のエチレンホモポリマーは、第２のエチレンホモポリマーと比較して、比較的低いメルトインデックスＩ２（または、言い換えれば、比較的大きい分子量）を有する。
【００９６】
本開示の一実施形態では、第１のエチレンホモポリマーは、０．９５０〜０．９７５ｇ／ｃｍ３の密度を有する。本開示の別の実施形態では、第１のエチレンホモポリマーは、０．９５５〜０．９７０ｇ／ｃｍ３の密度を有する。本開示の別の実施形態では、第１のエチレンホモポリマーは、０．９５５〜０．９６５ｇ／ｃｍ３の密度を有する。
【００９７】
本開示の一実施形態では、第１のエチレンホモポリマーは、約１．０グラム／１０分（ｇ／１０分）未満のメルトインデックス、Ｉ２を有する。
【００９８】
本開示の一実施形態では、第１のエチレンホモポリマーは、約０．０１〜約１．０グラム／１０分（ｇ／１０分）のメルトインデックス、Ｉ２を有する。
【００９９】
本開示の一実施形態では、第１のエチレンホモポリマーは、約０．１〜約２．０グラム／１０分（ｇ／１０分）のメルトインデックス、Ｉ２を有する。
【０１００】
本開示の一実施形態では、第１のエチレンホモポリマーは、約０．８〜約２．０グラム／１０分（ｇ／１０分）のメルトインデックス、Ｉ２を有する。
【０１０１】
本開示の一実施形態では、第１のエチレンホモポリマーの分子量分布（Ｍｗ／Ｍｎ）は、約１．７〜約２０．０である。本開示の更なる実施形態では、第１のエチレンホモポリマーの分子量分布（Ｍｗ／Ｍｎ）は、約２．０〜約２０．０、または約１．７〜約４．０、または約２．０〜約４．０である。
【０１０２】
本開示の一実施形態では、第１のエチレンホモポリマーは、それ自体が１つ以上の高密度エチレンホモポリマー副成分を含んでもよい。
【０１０３】
本開示の一実施形態では、第１のエチレンホモポリマーは、第１および第２のエチレンホモポリマーの総重量の９５〜５重量パーセント（ｗｔ％）を構成する。本開示の一実施形態では、第１のエチレンホモポリマーは、第１および第２のエチレンホモポリマーの総重量の９５〜２０重量パーセント（ｗｔ％）を構成する。本開示の一実施形態では、第１のエチレンホモポリマーは、第１および第２のエチレンホモポリマーの総重量の９５〜３０重量パーセント（ｗｔ％）を構成する。本開示の一実施形態では、第１のエチレンホモポリマーは、第１および第２のエチレンホモポリマーの総重量の９５〜４０重量パーセント（ｗｔ％）を構成する。本開示の一実施形態では、第１のエチレンホモポリマーは、第１および第２のエチレンホモポリマーの総重量の９０〜３０重量パーセント（ｗｔ％）を構成する。本開示の一実施形態では、第１のエチレンホモポリマーは、第１および第２のエチレンホモポリマーの総重量の８５〜３０重量パーセント（ｗｔ％）を構成する。本開示の一実施形態では、第１のエチレンホモポリマーは、第１および第２のエチレンホモポリマーの総重量の８０〜３０重量パーセント（ｗｔ％）を構成する。本開示の一実施形態では、第１のエチレンホモポリマーは、第１および第２のエチレンホモポリマーの総重量の７５〜３０重量パーセント（ｗｔ％）を構成する。本開示の一実施形態では、第１のエチレンホモポリマーは、第１および第２のエチレンホモポリマーの総重量の７０〜３０重量パーセント（ｗｔ％）を構成する。本開示の一実施形態では、第１のエチレンホモポリマーは、第１および第２のエチレンホモポリマーの総重量の６５〜３５重量パーセント（ｗｔ％）を構成する。本開示の一実施形態では、第１のエチレンホモポリマーは、第１および第２のエチレンホモポリマーの総重量の６０〜４０重量パーセント（ｗｔ％）を構成する。
【０１０４】
ＩＩ）第２のエチレンホモポリマー
本開示では、第２のエチレンホモポリマーは、無視できる量のコモノマーを含む。
【０１０５】
本開示の一実施形態では、第２のエチレンホモポリマーは、第１のエチレンホモポリマーのメルトインデックスＩ２よりも高いメルトインデックスＩ２を有する。
【０１０６】
本開示の一実施形態では、第２のエチレンホモポリマーは、第１のエチレンホモポリマーのメルトインデックスＩ２よりも少なくとも５０パーセント大きいメルトインデックスＩ２を有する。
【０１０７】
本開示の一実施形態では、第２のエチレンホモポリマーは、第１のエチレンホモポリマーのメルトインデックスＩ２よりも少なくとも１０倍大きいメルトインデックスＩ２を有する。
【０１０８】
本開示の一実施形態では、第２のエチレンホモポリマーは、第１のエチレンホモポリマーの重量平均分子量ＭＷよりも低い重量平均分子量ＭＷを有する。
【０１０９】
当業者によって認識されるように、メルトインデックス、Ｉ２は、一般に、分子量に反比例する。したがって、本開示の一実施形態では、第２のエチレンホモポリマーは、第１のエチレンホモポリマーと比較して、比較的高いメルトインデックスＩ２（または、代替的に比較的低い分子量）を有する。
【０１１０】
本開示の一実施形態では、第２のエチレンホモポリマーは、０．９５０〜０．９７５ｇ／ｃｍ３の密度を有する。本開示の別の実施形態では、第２のエチレンホモポリマーは、０．９５５〜０．９７０ｇ／ｃｍ３の密度を有する。本開示の別の実施形態では、第２のエチレンホモポリマーは、０．９５５〜０．９６５ｇ／ｃｍ３の密度を有する。
【０１１１】
本開示の一実施形態では、第２のエチレンホモポリマーは、約５．０ｇ／１０分を超えるメルトインデックスＩ２を有する。更なる実施形態では、第２のエチレンホモポリマーは、約５．０超〜約５０ｇ／１０分、または５．０超〜約４０．０ｇ／１０分、または５．０超〜約３０ｇ／１０分、または５．０超〜約２０．０ｇ／１０分のメルトインデックスを有し得る。
【０１１２】
本開示の一実施形態では、第２のエチレンホモポリマーは、１５．０〜３０．０ｇ／１０分のメルトインデックスＩ２を有する。
【０１１３】
本開示の一実施形態では、第２のエチレンホモポリマーは、約１００ｇ／１０分を超える、または約５００ｇ／１０分を超える、または約１０００ｇ／１０分を超える、または約５０００ｇ／１０分を超えるメルトインデックスＩ２を有する。
【０１１４】
本開示の一実施形態では、第２のエチレンホモポリマーの分子量分布（Ｍｗ／Ｍｎ）は、約１．７〜約２０．０である。本開示の更なる実施形態では、第２のエチレンホモポリマーの分子量分布（Ｍｗ／Ｍｎ）は、約２．０〜約２０．０、または約１．７〜約４．０、または約２．０〜約４．０である。
【０１１５】
本開示の一実施形態では、第２のエチレンホモポリマーは、それ自体が１つまたは複数の高密度エチレンホモポリマー副成分を含むことができる。
【０１１６】
本開示の一実施形態では、第２のエチレンホモポリマーは、第１および第２のエチレンホモポリマーの総重量の５〜９５重量パーセント（ｗｔ％）を構成する。本開示の一実施形態では、第２のエチレンホモポリマーは、第１および第２のエチレンホモポリマーの総重量の５〜８０重量パーセント（ｗｔ％）を構成する。本開示の一実施形態では、第２のエチレンホモポリマーは、第１および第２のエチレンホモポリマーの総重量の５〜７０重量パーセント（ｗｔ％）を構成する。本開示の一実施形態では、第２のエチレンホモポリマーは、第１および第２のエチレンホモポリマーの総重量の５〜６０重量パーセント（ｗｔ％）を構成する。本開示の一実施形態では、第２のエチレンホモポリマーは、第１および第２のエチレンホモポリマーの総重量の１０〜７０重量パーセント（ｗｔ％）を構成する。本開示の一実施形態では、第２のエチレンホモポリマーは、第１および第２のエチレンホモポリマーの総重量の１５〜７０重量パーセント（ｗｔ％）を構成する。本開示の一実施形態では、第２のエチレンホモポリマーは、第１および第２のエチレンホモポリマーの総重量の２０〜７０重量パーセント（ｗｔ％）を構成する。本開示の一実施形態では、第２のエチレンホモポリマーは、第１および第２のエチレンホモポリマーの総重量の２５〜７０重量パーセント（ｗｔ％）を構成する。本開示の一実施形態では、第１のエチレンホモポリマーは、第１および第２のエチレンホモポリマーの総重量の３０〜７０重量パーセント（ｗｔ％）を構成する。本開示の一実施形態では、第２のエチレンホモポリマーは、第１および第２のエチレンホモポリマーの総重量の３５〜６５重量パーセント（ｗｔ％）を構成する。本開示の一実施形態では、第２のエチレンホモポリマーは、第１および第２のエチレンホモポリマーの総重量の４０〜６０重量パーセント（ｗｔ％）を構成する。
【０１１７】
ポリエチレンホモポリマー組成物
本開示の一実施形態では、ポリエチレンホモポリマー組成物は、Ｉ）第１のエチレンホモポリマーおよびＩＩ）第２のエチレンホモポリマーを最小限に含む。
【０１１８】
本開示の一実施形態では、第２のエチレンホモポリマーのメルトインデックスＩ２の第１のエチレンホモポリマーのメルトインデックスＩ２に対する比（すなわち、第２のエチレンホモポリマーのＩ２を第１のエチレンホモポリマーのＩ２で割った値）は少なくとも１０（つまり、比率は少なくとも１０／１）である。
【０１１９】
本開示の一実施形態では、ポリエチレンホモポリマー組成物は、ゲル浸透クロマトグラフで二峰性プロファイルを有する。
【０１２０】
本開示の一実施形態では、ポリエチレンホモポリマー組成物は、ゲル浸透クロマトグラフにおいて多峰性プロファイルを有する。
【０１２１】
本開示の一実施形態では、ポリエチレンホモポリマー組成物は、１つ以上の核形成剤を含む。
【０１２２】
本開示の一実施形態では、ポリエチレンホモポリマー組成物は、少なくとも０．９５０グラム／立方センチメートル、ｇ／ｃｍ３の密度を有する。本開示の別の実施形態では、ポリエチレンホモポリマー組成物は、少なくとも０．９５５グラム／立方センチメートル、ｇ／ｃｍ３の密度を有する。
【０１２３】
本発明の実施形態において、ポリエチレンホモポリマー組成物は、０．９５０〜０．９７５ｇ／ｃｍ３、または０．９５２〜０．９７３ｇ／ｃｍ３、または０．９５５〜０．９７０ｇ／ｃｍ３、または０．９５５〜０．９６７ｇ／ｃｍ３、または０．９５５〜０．９６５ｇ／ｃｍ３の密度を有する。
【０１２４】
本開示の一実施形態では、ポリエチレンホモポリマー組成物は、０．５〜１０ｇ／１０分のメルトインデックスＩ２を有する。本開示の別の実施形態では、ポリエチレンホモポリマー組成物は、０．８〜８ｇ／１０分のメルトインデックスＩ２を有する。
【０１２５】
本開示の一実施形態では、ポリエチレンホモポリマー組成物は、約３．０〜約２０．０の分子量分布（Ｍｗ／Ｍｎ）を有する。
【０１２６】
ポリエチレンホモポリマー組成物は、１）粒子状樹脂の物理的ブレンド、２）一般的な押出機への異なる樹脂の同時供給、３）溶融混合（任意の従来型ポリマー混合装置内）、４）溶液混合、または５）２つ以上の反応器を使用する重合プロセス、などの任意のブレンドプロセスによって作製することができる。
【０１２７】
本開示の一実施形態では、ポリエチレンホモポリマー組成物は、異なる重合条件下で作動する２つの反応器を使用する溶液重合プロセスによって調製される。これは、第１および第２のエチレンホモポリマー成分の均一な現場ブレンドを提供する。このプロセスの例は、公開された米国特許出願公開第２００６／００４７０７８号に説明されており、この開示は、参照により本明細書に組み込まれる。
【０１２８】
本開示の一実施形態では、ポリエチレンホモポリマー組成物は、第１および第２のエチレンホモポリマーを押出機で溶融ブレンドすることによって調製される。
【０１２９】
本開示の一実施形態では、ポリエチレンホモポリマー組成物は、押出機内で以下の２つのブレンド成分を溶融ブレンドすることによって調製される。
Ｉ）約０．８〜約２．０ｇ／１０分のメルトインデックスＩ２、および０．９５５〜０．９６５ｇ／ｃｍ３の密度を有する従来の高密度ポリエチレン（ＨＤＰＥ）である第１のエチレンホモポリマーが９０〜７０重量％、ＩＩ）約１５〜約３０ｇ／１０分のメルトインデックスＩ２、および０．９５０〜０．９６０ｇ／ｃｍ３の密度を有する従来の高密度ポリエチレン（ＨＤＰＥ）である第２のエチレンホモポリマーが１０〜３０重量％。
【０１３０】
第１のエチレンホモポリマーとしての使用に適した市販のＨＤＰＥ樹脂の例には、次のものがある（括弧内の値は、典型的なメルトインデックスと密度の値）。ＳＣＬＡＩＲ（登録商標）１９Ｇ（Ｉ２＝１．２ｇ／１０分、密度＝０．９６２ｇ／ｃｍ３）、ＮＯＶＡ  Ｃｈｅｍｉｃａｌｓから入手可能、ＭＡＲＦＬＥＸ（登録商標）９６５９（Ｉ２＝１ｇ／１０分、密度＝０．９６２ｇ／ｃｍ３）、Ｃｈｅｖｒｏｎ  Ｐｈｉｌｌｉｐｓから入手可能、ＡＬＡＴＨＯＮ（登録商標）Ｌ  ５８８５（Ｉ２＝０．９ｇ／１０分、密度＝０．９５８ｇ／ｃｍ３）、Ｅｑｕｉｓｔａｒから入手可能。
【０１３１】
第２のエチレンホモポリマーとしての使用に適した市販のＨＤＰＥ樹脂の例は、ＳＣＬＡＩＲ  ７９Ｆという商標で販売されており、これは、従来のＺｉｅｇｌｅｒ−Ｎａｔｔａ触媒を用いてエチレンの単独重合によって調製されるＨＤＰＥ樹脂である。それは、１８ｇ／１０分という典型的なメルトインデックスＩ２、０．９６３ｇ／ｃｍ３という典型的な密度、および約２．７という典型的な分子量分布を有する。
【０１３２】
本開示の一実施形態では、ポリエチレンホモポリマー組成物は、異なる重合条件下で作動する２つの反応器を使用する溶液重合プロセスによって調製される。これは、第１および第２のエチレンホモポリマー成分の均一な現場ブレンドを提供する。このようなブレンドは、例えば、米国特許出願公開第ＵＳ２０１３／０２２５７４３号、第ＵＳ２０１５／０２０３６７１号、第ＵＳ２０１７／０００２１８６号、第ＵＳ２０１７０１３００４０号、または第ＵＳ２００８／０１１８７４９号に従って行うことができる。
【０１３３】
核形成剤
本明細書で使用される用語「核形成剤」は、有核ポリオレフィン組成物、すなわちポリマー溶融物が冷却されるにつれてポリマーの結晶化挙動を変える添加剤を調製するというその従来の意味を当業者に伝えることを意味する。
【０１３４】
核形成剤の概説は、米国特許第５，９８１，６３６号、第６，４６５，５５１号および第６，５９９，９７１号に記載されており、これらの開示内容は参照により本明細書に組み込まれる。
【０１３５】
市販されておりポリエチレンホモポリマー組成物に添加できる核形成剤には、ジベンジリデンソルビタールエステル（例えば、Ｍｉｌｌｉｋｅｎ  ＣｈｅｍｉｃａｌによりＭＩＬＬＡＤ（登録商標）３９８８の商標で、およびＣｉｂａ  Ｓｐｅｃｉａｌｉｔｙ  ＣｈｅｍｉｃａｌｓによりＩＲＧＡＣＬＥＡＲ（登録商標）の商標で販売されている製品など）である。ポリエチレンホモポリマー組成物に添加できる核形成剤の更なる例には、米国特許第５，９８１，６３６号に開示されている環状有機構造（およびその塩類、例えば、ビシクロ二ナトリウム［２．２．１］ヘプテンジカルボキシレートなど）、米国特許第５，９８１，６３６号に開示されている構造の飽和バージョン（米国特許第６，４６５，５５１号、Ｚｈａｏ  ｅｔ  ａｌ．、Ｍｉｌｌｉｋｅｎに開示）、米国特許第６，５９９，９７１号（Ｄｏｔｓｏｎ  ｅｔ  ａｌ．、Ｍｉｌｌｉｋｅｎ）に開示されているようなヘキサヒドロフタル酸構造（または「ＨＨＰＡ」構造）を有する特定の環状ジカルボン酸の塩類、例えば、米国特許第５，３４２，８６８号に開示されているものならびに旭電化工業によりＮＡ−１１およびＮＡ−２１の商品名で市販されているものなどのリン酸エステル類、例えば、米国特許第６，５９９，９７１号に開示されているＨＨＰＡ構造の二価金属または半金属塩類（特にカルシウム塩類）などの環状ジカルボン酸およびそれらの塩類がある。明確にするために、ＨＨＰＡ構造は、一般に、環に６個の炭素原子を有する環構造と、環構造の隣接する原子上に、置換基である２つのカルボン酸基とを含む。米国特許第６，５９９，９７１号に開示されているように、環の他の４個の炭素原子は置換されていてもよい。一例は、１，２−シクロヘキサンジカルボン酸、カルシウム塩（ＣＡＳ登録番号４９１５８９−２２−１）である。ポリエチレンホモポリマー組成物に添加することができる核形成剤の更に別の例には、国際公開第２０１５０４２５６１号、第２０１５０４２５６３号、第２０１５０４２５６２号および第２０１１０５００４２号に開示されているものが含まれる。
【０１３６】
上記の核形成剤の多くは、核形成中のポリエチレンホモポリマー組成物と混合することが困難であり得、この問題を緩和するために、例えば、ステアリン酸亜鉛などの分散助剤を使用することが知られている。
【０１３７】
本開示の一実施形態では、核形成剤は、ポリエチレンホモポリマー組成物中に十分に分散される。
【０１３８】
本開示の一実施形態では、使用される核形成剤の量は比較的少なく、（ポリエチレン組成物の重量を基準にして）重量あたり１００〜３０００ｐｐｍであるので、核形成剤が十分に分散していることを確実にするには何らかの注意を払う必要があることは、当業者には理解されよう。本開示の一実施形態では、混合を容易にするために、核形成剤を微細化（５０ミクロン未満、特に１０ミクロン未満）した形態でポリエチレンホモポリマー組成物に添加する。このタイプの「物理的ブレンド」（すなわち、核形成剤と樹脂の固形混合物）は、一般に、核形成剤の「マスターバッチ」の使用よりも好ましい（「マスターバッチ」という用語は、最初、添加剤−この場合は核形成剤−を少量のポリエチレンホモポリマー組成物と溶融混合し−次に、「マスターバッチ」とポリエチレンホモポリマー組成物の残りのバルクとを溶融混合する事例を指す）。
【０１３９】
本開示の一実施形態では、「マスターバッチ」の方法で、核形成剤などの添加剤をポリエチレンホモポリマー組成物に添加することができ、ここで「マスターバッチ」という用語は、最初、添加剤（例えば、核形成剤）を少量のポリエチレンホモポリマー組成物と溶融混合し、次に、「マスターバッチ」とポリエチレンホモポリマー組成物の残りのバルクとを溶融混合する事例を指す。
【０１４０】
本開示の一実施形態では、ポリエチレンホモポリマー組成物は、核形成剤または核形成剤の混合物を含む。
【０１４１】
その他の添加剤
ポリエチレンホモポリマー組成物は、他の従来の添加剤、特に、（１）一次酸化防止剤（例えば、ビタミンＥを含むヒンダードフェノールなど）、（２）二次酸化防止剤（特に、ホスファイトとホスホナイト）、（３）加工助剤（特に、フルオロエラストマーおよび／またはポリエチレングリコール結合加工助剤）、を含んでもよい。
【０１４２】
ポリエチレンホモポリマーに添加できるその他の添加剤には、ニトロン、制酸剤、ＵＶ吸収剤、金属不活性化剤、顔料、染料、フィラーと強化剤、ナノスケールの有機または無機材料、帯電防止剤、ステアリン酸カルシウムなどの潤滑剤、およびエルクイミドやベヘナミドなどのスリップ添加剤などがある。
【０１４３】
上記のポリエチレンホモポリマー組成物は、ボトル・クロージャ・アセンブリの形成に使用される。例えば、一部または全部を問わず、圧縮成形および射出成形によって形成されたボトル・クロージャ・アセンブリが企図される。
【０１４４】
一実施形態では、ボトル・クロージャ・アセンブリは、良好なバリア特性を有する上記のポリエチレンホモポリマー組成物を含む。ボトル・クロージャ・アセンブリは、ボトル、コンテナなどの密閉に最適であり、例えば、ボトルには、飲料水、および加圧液体（例えば、炭酸飲料または適切に加圧された飲用液体）に限定されないがこれを含めてその他の食料品が入っていてもよい。ボトル・クロージャ・アセンブリは、飲料水または非炭酸飲料（例えば、ジュース）を含むボトルを密閉するためにも使用できる。他の用途としては、例えばケチャップボトルなどの食品を含むボトルおよびコンテナ」用のボトル・クロージャ・アセンブリがある。
【０１４５】
本開示のボトル・クロージャ・アセンブリは、例えば、当業者に周知の射出成形および圧縮成形技術を含めて、任意の既知の方法に従って作製することができる。したがって、本開示の一実施形態では、ポリエチレンホモポリマー組成物（上記で定義）を含むボトル・クロージャ・アセンブリは、少なくとも１つの圧縮成形ステップおよび／または少なくとも１つの射出成形ステップを含むプロセスで調製される。
【０１４６】
本開示の更なる非限定的な詳細は、以下の実施例において提供される。実施例は、本開示の選択された実施形態を例示する目的で提示されており、提示された実施例は、提示された請求項を限定しないことが理解される。
【０１４７】
実施例
Ｍｎ、Ｍｗ、およびＭｚ（ｇ／ｍｏｌ）は、ユニバーサル較正（例えば、ＡＳＴＭ−Ｄ６４７４−９９）を使用した示差屈折率（ＤＲＩ）検出を用いて高温ゲル浸透クロマトグラフィ（ＧＰＣ）で測定された。ＧＰＣデータは、「Ｗａｔｅｒｓ  １５０ｃ」の商品名で販売されている装置を使用して、１４０℃で１，２，４−トリクロロベンゼンを移動相として得られた。この溶媒にポリマーを溶解することによって試料を調製し、ろ過せずに分析した。分子量は、数平均分子量（「Ｍｎ」）に対して２．９％の、重量平均分子量（「Ｍｗ」）に対して５．０％の相対標準偏差を有するポリエチレン等量として表される。分子量分布（ＭＷＤ）は、重量平均分子量を数平均分子量で除した値（ＭＷ／Ｍｎ）である。ｚ平均分子量分布はＭｚ／Ｍｎである。ポリマー試料溶液（１〜２ｍｇ／ｍＬ）については、１，２，４−トリクロロベンゼン（ＴＣＢ）でポリマーを加熱し、オーブン内で１５０℃で４時間、回転盤上で回転させて調製した。酸化防止剤２，６−ジ−ｔｅｒｔ−ブチル−４−メチルフェノール（ＢＨＴ）を混合物に添加して、酸化分解に対してポリマーを安定化させた。ＢＨＴ濃度は２５０ｐｐｍであった。試料溶液は、流量１．０ｍＬ／分の移動相としてＴＣＢを使用し、濃度検出器として示差屈折率（ＤＲＩ）を用いて、４つのＳｈｏｄｅｘカラム（ＨＴ８０３、ＨＴ８０４、ＨＴ８０５、およびＨＴ８０６）を備えたＰＬ  ２２０高温クロマトグラフィ装置で、１４０℃でクロマトグラフにかけた。カラムを酸化分解から保護するために、ＢＨＴを２５０ｐｐｍの濃度で移動相に添加した。試料注入量は２００ｍＬであった。生データをＣｉｒｒｕｓ  ＧＰＣソフトウェアで処理した。カラムを狭い分布のポリスチレン標準で較正した。ＡＳＴＭ標準試験法Ｄ６４７４に記載されているように、Ｍａｒｋ−Ｈｏｕｗｉｎｋの式を使用してポリスチレン分子量をポリエチレン分子量に変換した。
【０１４８】
ポリエチレンホモポリマー組成物中の不飽和をＡＳＴＭ  Ｄ３１２４−９８に従ってフーリエ変換赤外分光法（ＦＴＩＲ）によって測定した。測定には、ＯＭＮＩＣバージョン７．２ａソフトウェアを備えたＴｈｅｒｍｏ−Ｎｉｃｏｌｅｔ  ７５０  Ｍａｇｎａ−ＩＲ分光光度計を使用した。
【０１４９】
ポリエチレン組成密度（ｇ／ｃｍ３）はＡＳＴＭ  Ｄ７９２に従って測定した。
【０１５０】
ポリエチレン組成物のメルトインデックス、Ｉ２、Ｉ５、Ｉ６、Ｉ２１は、ＡＳＴＭ  Ｄ１２３８に従って測定した（１９０℃で、２．１６ｋｇ、５ｋｇ、６．４８ｋｇ、２１ｋｇの重りをそれぞれ用いて実施）。
【０１５１】
ヘキサン抽出物はＡＳＴＭ  Ｄ５２２７に従って測定した。
【０１５２】
いわゆる「応力指数」は、Ｌｏｇ１０［Ｉ６／Ｉ２］／Ｌｏｇ１０［６．４８／２．１６］として定義される。
【０１５３】
剪断粘度は、Ｋａｙｅｎｅｓｓ  ＷｉｎＫＡＲＳキャピラリーレオメータ（モデル番号Ｄ５０５２Ｍ−１１５）を使用して測定した。より低い剪断速度での剪断粘度に関しては、ダイ直径０．０６インチ、Ｌ／Ｄ比２０および入射角１８０度を有するダイを使用した。より高い剪断速度での剪断粘度に関しては、ダイ直径０．０１２インチ、Ｌ／Ｄ比２０を有するダイを使用した。
【０１５４】
本開示で使用される剪断粘度比は、２４０℃でη１０／η１０００として定義される。η１０は、剪断速度１０ｓ−１での溶融剪断粘度であり、η１０００は、２４０℃で測定した剪断速度１０００ｓ−１での溶融剪断粘度である。
【０１５５】
ポリエチレン組成物から成形されたプラークを、以下のＡＳＴＭ法に従って試験した。ベントストリップ環境応力割れ耐性（ＥＳＣＲ）、条件Ｂ、１０％ＩＧＥＰＡＬ、５０℃、ＡＳＴＭ  Ｄ１６９３、ノッチ付きアイゾット衝撃特性、ＡＳＴＭ  Ｄ２５６、曲げ特性、ＡＳＴＭ  Ｄ７９０、引張特性、ＡＳＴＭ  Ｄ６３８、ビカット（Ｖｉｃａｔ）軟化点、ＡＳＴＭ  Ｄ１５２５、熱変形温度、ＡＳＴＭ  Ｄ６４８。
【０１５６】
動的機械分析は、直径２５ｍｍの円錐プレート形状を使用して、１９０℃の窒素雰囲気下で、レオメータ、すなわち、Ｒｈｅｏｍｅｔｒｉｃｓ  Ｄｙｎａｍｉｃ  Ｓｐｅｃｔｒｏｍｅｔｅｒ（ＲＤＳ−ＩＩ）またはＲｈｅｏｍｅｔｒｉｃｓ  ＳＲ５またはＡＴＳ  Ｓｔｒｅｓｓｔｅｃｈを使用して、圧縮成形試料について行った。振動剪断実験は、０．０５〜１００ラジアン／秒の周波数で線形粘弾性ひずみレンジ（ひずみ１０％）内で行った。貯蔵弾性率（Ｇ’）、損失弾性率（Ｇ”）、複素弾性率（Ｇ＊）、および複素粘度（η＊）の値を、周波数の関数として得た。同じレオロジーデータは、窒素雰囲気下１９０℃で直径２５ｍｍの平行プレート形状を使用することによっても得ることができる。ＳＨＩ（１，１００）値は、国際公開第２００６／０４８２５３号および第２００６／０４８２５４号に記載されている方法に従って計算する。
【０１５７】
ポリエチレンホモポリマー組成物を、ホスフィンイミン触媒を使用して二重反応器溶液重合法で、米国特許公開第２００８／０１１８７４９号および第２０１５／０２０３６７１号に概説されている方法で調製しており、両方の開示内容は、その全体が本明細書に組み込まれる。上記のように、メルトインデックス（Ｉ２）は一般にポリエチレン樹脂の分子量に反比例する。これは、ｌｏｇ（Ｉ２）対ｌｏｇ（重量平均分子量、Ｍｗ）のプロットを作成することにより、（３未満の）狭い分子量分布を有するホモポリマーＨＤＰＥ樹脂について確認された。このプロットを作成するために、１５を超える異なるホモポリマーＨＤＰＥ樹脂のメルトインデックス（Ｉ２）と重量平均分子量（Ｍｗ）とを測定した。これらのホモポリマーＨＤＰＥ樹脂は分子量分布が狭い（３未満）が、約３０，０００〜１５０，０００の範囲の異なるＭｗを有した。（当業者に理解されるように、この範囲外の分子量を有するポリエチレン樹脂について再現可能なＩ２値を得るのは困難である。）これらのＩ２値とＭｗ値の対数／対数プロットを使用して、このようなホモポリマーＨＤＰＥ樹脂のＩ２とＭｗとの間の関係Ｉ２＝（１．７７４×１０−１９）×（Ｍｗ−３．８６）を算出した。（上記の関係に基づく）外挿法を使用して、ポリエチレンホモポリマー組成物中に存在する、Ｉ）第１のエチレンホモポリマー成分、およびＩＩ）第２のエチレンホモポリマー成分のＩ２値を推定した。すなわち、成分Ｉと成分ＩＩの分子量を測定し、Ｍｗ値を使用してＩ２値を推定した。
【０１５８】
実施例１のポリエチレンホモポリマー組成物は、密度が０．９６８ｇ／ｃｍ３、メルトインデックス（Ｉ２）が６ｇ／１０分、分子量分布（ＭＷ／Ｍｎ）が５．５であり、Ｍｉｌｌｉｋｅｎから市販されている１，２００ｐｐｍ（重量で１００万分の１）のＨＰＮ−２０Ｅで核形成した。実施例２のポリエチレンホモポリマー組成物は、密度が０．９６７ｇ／ｃｍ３、メルトインデックス（Ｉ２）が１．２ｇ／１０分、分子量分布（ＭＷ／Ｍｎ）が８．２であり、Ｍｉｌｌｉｋｅｎから市販されている１，２００ｐｐｍ（重量で１００万分の１）のＨＰＮ−２０Ｅで核形成した。ポリエチレンホモポリマー組成物を核形成するために、それぞれをＨＰＮ−２０Ｅマスターバッチと溶融配合した。実施例１および実施例２の有核ポリエチレンホモポリマー組成物に関するポリマーとプラークの更なる詳細を表１に示す。実施例１のポリエチレンホモポリマー組成物のＧＰＣプロファイルを図８に示す。
【０１５９】
実施例２のポリエチレンホモポリマー組成物は、分子量に応じて変化する２つの異なるフラクションを有した。低分子量分率は、約５０００ｇ／１０分を超えると推定されるメルトインデックスを有していた。高分子量分率は、約０．１ｇ／１０分未満と推定されるメルトインデックスを有していた。
【表１】
2021508303.tif 000003
【０１６０】
上記のポリエチレンホモポリマー組成物は、ボトル・クロージャ・アセンブリの形成に使用することができる。例えば、一部または全部を問わず、圧縮成形および／または射出成形によって形成されたボトル・クロージャ・アセンブリが企図される。
【０１６１】
一実施形態では、ボトル・クロージャ・アセンブリは、上記のポリエチレンホモポリマー組成物を含み、良好なバリア特性を有する。したがって、ボトル・クロージャ・アセンブリは、ボトル、コンテナなどの密閉に最適であり、例えば、ボトルには、飲料水、および加圧液体または非加圧液体に限定されないがこれを含めてその他の食料品が入っていてもよい。
【０１６２】
本開示の実施形態では、上記で定義されたポリエチレンホモポリマー組成物を含むボトル・クロージャ・アセンブリは、少なくとも１つの圧縮成形ステップおよび／または少なくとも１つの射出成形ステップを含むプロセスで調製される。
【０１６３】
変形試験用テザープロキシの準備
剪断、引裂および引張変形の条件下で分析できるテザー部分のプロキシを提供するために、クロージャ（図９Ａおよび９Ｂを参照）を下記のように圧縮成形し、次に、改良ブレードを備えた折畳み／切断機を使用してクロージャの底部円形縁部を折り畳んで切断することによって、不正開封防止バンド１０＊（保持手段部分１０のプロキシ）を形成した結果、不正開封防止バンド（１０＊）は、（図９Ａおよび図９Ｂで、壊れやすいライン９でマークされている）いくつかの狭い（「ピン」のような）接続部と１つの大きな連続部（すなわち、キャップ部分側壁の一部と接続している）とによってキャップ部分（１）に接合され、大きな連続部はテザー（図９Ａおよび９Ｂで、４０とマークされた領域）のプロキシとして機能する。より大きい連続部分または「テザープロキシ」部分は、弧長が６ｍｍを有するように設計された。「テザープロキシ」部分の断面の幅（または厚さ）は０．６ｍｍで、圧縮成形プロセスに使用されるクロージャ金型の寸法によって決まる（以下を参照）。次に、「テザープロキシ」部分、または単に「テザープロキシ」４０を、それぞれトルク試験機ユニットおよび引張試験機ユニットを使用して、剪断変形および引裂変形、ならびに引張変形を起こした（下記参照）。
【０１６４】
圧縮成形によるクロージャの製作方法
ＳＡＣＭＩ圧縮成形機（モデルＣＣＭ２４ＳＢ）およびＰＣＯ（プラスチッククロージャのみ）１８８１炭酸清涼飲料（ＣＳＤ）クロージャ金型を使用してクロージャを準備した。材料密度、メルトインデックス（Ｉ２）、および選択したプラグサイズに応じて、クロージャの重量は２．１５〜２．４５ｇの間で変化し、プロセス条件は、重量が約２．３ｇのクロージャをターゲットにするように調整された。クロージャ準備プロセス中に、例えば、クロージャの直径や高さなどのクロージャ全体の寸法が測定され、所望の「品質管理された」仕様内に維持された。真円度が低いクロージャ、または事前定義された仕様から大きくずれた変形のあるクロージャは、圧縮成形機に設置された自動視覚システムによって拒否された。クロージャが圧縮成形されると、改良ブレードを取り付けた折畳み／切断機を使用して、１つの大きな連続部分（テザー部分のプロキシ）を含む不正開封防止バンドがクロージャの底縁部に切り込まれた。実験データとシミュレーションデータの両方から、クロージャの重量の違いの９９％は、各圧縮成形されたクロージャの上部パネルの厚さ（キャップ部分、図９Ａを参照）の違いによるものであることが確認された。例えば、圧縮成形によって作製されたクロージャでは、２．１５〜２．４５ｇの範囲の重量を有するクロージャの上部パネルの厚さの値はわずかに異なるが、各クロージャの側壁の厚さは同じであることが分かった。その結果、圧縮成形されたキャップの重量にわずかな違いがあっても、不正開封防止バンドまたはテザープロキシ部分（上記を参照）の寸法には影響がないと予想されており、いずれの場合も、テザープロキシの弧長は６ｍｍ、断面厚さは０．６ｍｍであった。
【０１６５】
タイプ１のクロージャは、メルトインデックスＩ２が６ｇ／１０分、密度が０．９６８ｇ／ｃｍ３である実施例１のポリエチレン組成物から圧縮成形された。
【０１６６】
タイプ２のクロージャは、メルトインデックスＩ２が１．２ｇ／１０分、密度が０．９６７ｇ／ｃｍ３である実施例２のポリエチレン組成物から圧縮成形された。
【０１６７】
タイプ３のクロージャ（比較例）は、メルトインデックスＩ２が３２ｇ／１０分、密度が０．９５１ｇ／ｃｍ３、分子量分布Ｍｗ／Ｍｎが２．８８である、エチレンと１−ブテンの単峰性ポリエチレンコポリマーから圧縮成形されたが、該ポリエチレンコポリマーは溶液オレフィン重合プロセスにおいてＺｉｅｇｌｅｒ−Ｎａｔｔａ触媒を使用して作製される。この樹脂は、ＮＯＶＡ  Ｃｈｅｍｉｃａｌｓ  ＣｏｒｐｏｒａｔｉｏｎからＳＣＬＡＩＲ  ２７１２として市販されている。
【０１６８】
各クロージャタイプを作製するために使用される圧縮成形条件を表２に示す。
【表２】
2021508303.tif 000004
【０１６９】
テザープロキシの剪断変形
Ｓｔｅｉｎｆｕｒｔｈ製のＴＭＳ  ５０００トルク試験機ユニットを使用して、テザープロキシ剪断変形試験を行った。該ユニットは「取外しトルクモード」で動作するように調整された。キャップ部分（１）と不正開封防止バンド１０＊（保持手段部分１０用プロキシ）とを接続し、ＰＣＯ１８８１ボトルフィニッシュとの嵌合に適した、弧長６ｍｍで断面幅０．６ｍｍのテザープロキシ部分（図９Ａおよび図９Ｂの領域４０）を有するクロージャを使用した。試験の前に、不正開封防止バンド（１０＊）を展開し、次いで、テザープロキシ部分の両端から約２ｍｍの距離で不正開封防止バンドを切断することにより、ほぼ完全に除去した。（図１０Ａおよび１０Ｂに示すように）不正開封防止バンドの残りの部分は、弧長６ｍｍのテザープロキシ部分と、テザープロキシ部分の両側に更に弧長２ｍｍの部分とを含み、その全ての断面幅は０．６ｍｍである。テザープロキシ部分のいずれかの側に２ｍｍを追加すると、剪断変形試験を実行するときにグリップする表面積が大きくなる。トルク試験機ユニットにおいて試験用のクロージャを支持するために、改良された管状プリフォームが使用された（図１０Ｂのアイテム４５）。管状プリフォーム４５は、ポリエチレンテレフタレートで作られ、滑らかな外壁を有するように改良された。これに続いて、プリフォーム（４５）内にぴったりと合う直径を有する真鍮ロッド（５０）をプラグとして挿入してプリフォームに剛性を与え、試験中の変形を防止した。次に、クロージャをプリフォームの上に配置し、不正開封防止バンド（１０＊）の残りの部分をバイスグリップを使用してプリフォームに固定した。次に、クロージャとプリフォームとをトルク試験機内に取り付けた。キャップ部分（１）を適切に設計されたチャック内で上からグリップし、トルク試験機を使用して、不正開封防止バンドの固定部分に対して０．８ｒｐｍの取外しトルク速度で回転させた。テザープロキシ（４０）の剪断強さは、テザープロキシ（４０）を破壊することにより、キャップ部分（１）を不正開封防止バンド部分（１０＊）の残りの部分から分離するために必要な最大トルク（インチ・ポンド）として定義される。表３に報告されている剪断強さは、このような剪断変形試験の少なくとも５回の平均値である。
【０１７０】
テザープロキシの引裂変形
Ｓｔｅｉｎｆｕｒｔｈ製のＴＭＳ  ５０００トルク試験機ユニットを使用して、テザープロキシ剪断変形試験を行った。該ユニットは「取外しトルクモード」で動作するように調整された。キャップ部分（１）と不正開封防止バンド１０＊（保持手段部分１０用プロキシ）とを接続し、ＰＣＯ１８８１ボトルフィニッシュとの嵌合に適した、弧長６ｍｍで断面幅０．６ｍｍのテザープロキシ部分（図９Ａおよび図９Ｂの領域４０）を有するクロージャを使用した。トルク試験機ユニットにおいて試験用のクロージャを支持するために、改良された管状プリフォームが使用された（図１０Ｃのアイテム４５）。管状プリフォーム４５は、ポリエチレンテレフタレートで作られ、滑らかな外壁を有するように改良された。これに続いて、プリフォーム（４５）内にぴったりと合う直径を有する真鍮ロッド（５０）をプラグとして挿入してプリフォームに剛性を与え、試験中の変形を防止した。次に、クロージャをプリフォームの上に配置した。試験前に、図１０Ｃに示すように、不正開封防止バンド（１０＊）は、下向き（テザープロキシ部分の反対側）に偏向し、キャップ部分（１）から離れていた。下向きの偏向により、不正開封防止バンドの上縁部とキャップ部分の下縁部とを接合する全ての狭いピン部分（図９Ａおよび図９Ｂの壊れやすいライン９）は破壊されるが、より大きな連続部分であるテザープロキシ部分（４０）はそのままの状態である。不正開封防止バンドの上縁部がキャップ部分の下縁部と約２７度の角度になるまで、不正開封防止バンド（１０＊）は下向きに偏向しキャップ部分（１）から離れるが、一方でテザー部分は弧長６ｍｍに沿ってそのままの状態である（図１０Ｃを参照）。次に、バイスグリップを使用して、この下向きに偏向した位置で、不正開封防止バンド（１０＊）をプリフォームに固定した。次に、クロージャとプリフォームをトルク試験機内に取り付けた。キャップ部分（１）を適切に設計されたチャック内で上からグリップし、トルク試験機を使用して、固定された不正開封防止バンド（１０＊）に対して０．８ｒｐｍの取外しトルク速度で回転させた。テザープロキシ（４０）の引裂強さは、テザープロキシ（４０）を破壊することにより、下向きに偏向した不正開封防止バンド（１０＊）からキャップ部分（１）を分離するために必要な最大トルク（インチ・ポンド）として定義される。表３に報告されている引裂強さは、このような引裂変形試験の少なくとも５回の平均値である。
【０１７１】
テザープロキシの引張変形
引張変形試験は、クロスヘッド速度を５０ｍｍ／分に設定して、引張試験機（１ＫＮ（２２５ｌｂｆ）の荷重容量を備えたＩｎｓｔｒｏｎ  ４２０４万能材料試験機）を使用して行われた。キャップ部分（１）と不正開封防止バンド１０＊（保持手段部分１０用プロキシ）とを接続し、ＰＣＯ１８８１ボトルフィニッシュとの嵌合に適した、弧長６ｍｍで断面幅０．６ｍｍのテザープロキシ部分（図９Ａおよび図９Ｂの領域４０）を有するクロージャを使用した。試験の前に、不正開封防止バンド（１０＊）を展開し、次いで、テザープロキシ部分（図１０Ａ、図１１Ａ、図１１Ｂを参照）の両端から約２ｍｍの距離で不正開封防止バンドを切断することにより、ほぼ完全に除去した。その結果、（図１０Ａ、図１１Ａ、図１１Ｂに示すように）不正開封防止バンドの残りの部分は、弧長６ｍｍのテザープロキシ部分と、テザープロキシ部分の両側に更に弧長２ｍｍの部分とを含み、その全ての断面幅は０．６ｍｍである。テザープロキシ部分の両側に２ｍｍを追加すると、引張変形試験を実行するときにグリップする表面積が大きくなる。引張変形試験では、ほとんどのキャップ部分（１）が同様に切り取られ、キャップ部分の側壁の部分のみが不正開封防止バンドの残ったものに接続されていた（図１１Ａおよび図１１Ｂを参照）。次に、クロージャのこの「切り取り」部分を引張試験機に取り付け、残りのキャップ部分の側壁と残りの不正開封防止バンドとをそれぞれ、０．５インチ幅の鋼製鋸歯状グリップで、０．２５インチのグリップ間隔を置いて固定した。引張試験中に、キャップ部分（１）の残りの部分と不正開封防止バンド（１０＊）の残りの部分を垂直に引き離した。テザープロキシ（４０）の引張強さは、テザープロキシ（４０）を破壊することにより、残りの不正開封防止バンド部分（１０＊）から残りのキャップ部分（１）を分離するために必要な最大荷重（グラム力、ｇｆ）として定義される。表３に報告されている引張強さは、このような引張変形試験の少なくとも５回の平均値である。
【表３】
2021508303.tif 000005
【０１７２】
当業者は、表３に提供されるデータから、本開示によるポリエチレンホモポリマー組成物を使用して作製されたテザープロキシは、（エチレンと１−ブテンの単峰性ポリエチレンコポリマーＳＣＬＡＩＲ  ２７１２から作製された比較テザープロキシと比較して、）剪断、引裂および引張変形に抵抗する比較的良好な能力を有し得ることを認識するであろう。したがって、データは、キャップ部分が保持手段部分またはボトルから容易に分離しないようにすることによって、また、一般に、キャップ部分がボトルから紛失または分離（潜在的なプラスチック廃棄物ストリーム）するのを防止するのに役立つことによって、そうでなければキャップ部分が環境廃棄物問題の一因となる可能性があり、本明細書に説明されているポリエチレンホモポリマー組成物がボトル・クロージャ・アセンブリの製造に有用であり得るという更なる証拠を提供している。
【０１７３】
本開示は、その特定の実施形態の特定の詳細を参照して説明されてきた。そのような詳細は、それらが添付の特許請求の範囲に含まれる限りおよびその範囲を除いて、本開示の範囲に対する制限と見なされることを意図していない。
【産業上の利用可能性】
【０１７４】
本開示は、第１のエチレンホモポリマーおよび第２のエチレンホモポリマーを含むポリエチレンホモポリマー組成物で、少なくとも部分的に作製されるボトル・クロージャ・アセンブリを提供する。ボトル・クロージャ・アセンブリは、キャップまたはクロージャ部分、テザー部分、および保持手段部分を備え、テザー部分は、キャップまたはクロージャ部分がボトルまたはコンテナから紛失したり、分離したりするのを防ぐのに役立ち、そうでなければ、環境廃棄物ストリームの一因となる可能性がある。
【図１Ａ】
2021508303.tif 000006
【図１Ｂ】
2021508303.tif 000007
【図１Ｃ】
2021508303.tif 000008
【図２Ａ】
2021508303.tif 000009
【図２Ｂ】
2021508303.tif 000010
【図３Ａ】
2021508303.tif 000011
【図３Ｂ】
2021508303.tif 000012
【図３Ｃ】
2021508303.tif 000013
【図４Ａ】
2021508303.tif 000014
【図４Ｂ】
2021508303.tif 000015
【図４Ｃ】
2021508303.tif 000016
【図５Ａ】
2021508303.tif 000017
【図５Ｂ】
2021508303.tif 000018
【図６Ａ】
2021508303.tif 000019
【図６Ｂ】
2021508303.tif 000020
【図７Ａ】
2021508303.tif 000021
【図７Ｂ】
2021508303.tif 000022
【図８】
2021508303.tif 000023
【図９Ａ】
2021508303.tif 000024
【図９Ｂ】
2021508303.tif 000025
【図１０Ａ】
2021508303.tif 000026
【図１０Ｂ】
2021508303.tif 000027
【図１０Ｃ】
2021508303.tif 000028
【図１１Ａ】
2021508303.tif 000029
【図１１Ｂ】
2021508303.tif 000030
【国際調査報告】
2021508303.tif 000031
2021508303.tif 000032
2021508303.tif 000033